(57)【特許請求の範囲】
【請求項１】
1.0 nmから100 nmの間の直径を有するオキシカーバイド系ナノロッドを包含する組成物を製造する方法であって、カーバイド系ナノロッドに、オキシカーバイドを生成させるのに十分な条件下での酸化剤による処理を受けさせることを含む、前記方法。
【請求項２】
前記酸化剤が、空気、酸素、二酸化炭素、酸化窒素、亜酸化窒素、二酸化窒素、水蒸気およびそれらの混合物からなる群から選ばれた気体である、請求項１の方法。
【請求項３】
前記気体が、不活性ガスまたは窒素から選ばれた不活性希釈剤と混合される、請求項２の方法。
【請求項４】
前記オキシカーバイドが約0.5%〜約25%の量である、請求項１の方法。
【請求項５】
前記条件が、前記カーバイド系ナノロッドを重量で約0.5%〜約25%の量をオキシカーバイド系ナノロッドに転化するのに十分である、請求項１の方法。
【請求項６】
前記条件が、主として前記カーバイド系ナノロッドの表面にオキシカーバイドを生成させるのに十分である、請求項１の方法。
【請求項７】
前記カーバイド系ナノロッドが、カーバイドナノロッドを生成するのに十分な条件下でカーボンナノチューブをＱ系化合物と接触させることを含む方法によって製造され、ＱはＢ、Ｓｉ、Ａｌ、遷移金属、希土類およびアクチノイドからなる群から選ばれる、請求項１の方法。
【請求項８】
前記カーボンナノチューブが凝集体の形態にある、請求項７の方法。
【請求項９】
前記条件が、前記カーボンナノチューブを重量で約20%〜100%の量をカーバイドナノロッドに転化するのに十分である、請求項７の方法。
【請求項１０】
カーバイド系ナノロッドを包含する剛性多孔性構造体を製造する方法であって、
（i）カーボンナノチューブの剛性多孔性構造体を提供し、ここで、カーボンナノチューブは他のカーボンナノチューブと結合又は接着しており；そして
（ii）カーボンナノチューブの前記剛性多孔性構造体を、カーバイドナノロッドを形成するのに十分な条件下でＱ系化合物と接触させる
ことを包含し、ＱはＢ、Ｓｉ、Ａｌ、遷移金属、希土類およびアクチノイドからなる群から選ばれる前記方法。
【請求項１１】
前記カーバイド系ナノロッドが重量で約40%〜約100%の量である、請求項１０の方法。
【請求項１２】
前記カーバイド系ナノロッドが主として前記カーボンナノチューブの表面にある、請求項１０の方法。
【請求項１３】
カーバイド系ナノロッドを包含する剛性多孔性構造体を製造する方法であって、
（i）接着剤を含有する媒体中のカーバイドナノロッドの懸濁物を形成し；
（ii）カーバイドナノロッドの前記懸濁物から前記媒体を分離し；そして
（iii）前記懸濁物を熱分解してカーバイドナノロッドを包含する前記剛性多孔性構造体を形成する
ことを含む、前記方法。
【請求項１４】
オキシカーバイドナノロッドを包含する剛性多孔性構造体を製造する方法であって、請求項１０または１３のカーバイドナノロッドを包含する前記剛性多孔性構造体を、空気、酸素、二酸化炭素、酸化窒素、亜酸化窒素、二酸化窒素、水蒸気およびそれらの混合物からなる群から選ばれた酸化剤で処理することを含む、前記方法。
【請求項１５】
カーバイドを包含するカーボンナノチューブの剛性多孔性構造体を製造する方法であって、カーボンナノチューブの剛性多孔性構造体を、前記カーボンナノチューブの表面にカーバイドを生成するのに十分な条件下でＱ系化合物と接触させることを含み、ここで、カーボンナノチューブは他のカーボンナノチューブと結合又は接着しており、ＱはＢ、Ｓｉ、Ａｌ、遷移金属、希土類およびアクチノイドからなる群から選ばれる、前記方法。
【請求項１６】
前記条件が約400℃〜約1000℃の温度を包含する、請求項１５の方法。
【請求項１７】
さらに、カーバイドを包含する前記カーボンナノチューブに、酸化剤による処理を受けさせ、それによってカーバイドとオキシカーバイドを包含するカーボンナノチューブを形成することを含む、請求項１５の方法。
【請求項１８】
前記酸化剤が、空気、酸素、二酸化炭素、酸化窒素、亜酸化窒素、二酸化窒素、水およびそれらの混合物からなる群から選ばれる、請求項１７の方法。
【請求項１９】
前記カーバイドおよびオキシカーバイドが前記カーボンナノチューブの表面にある、請求項１７の方法。
【請求項２０】
カーバイドを包含するカーボンナノチューブを有する剛性多孔性構造体を製造する方法であって、
（i）請求項１５のカーボンナノチューブからの、媒体中の、懸濁物を形成し；
（ii）前記懸濁物から前記媒体を分離し；そして
（iii）前記懸濁物を熱分解してカーバイドを包含するカーボンナノチューブを含む前記剛性多孔性構造体を形成する
ことを含む、前記方法。
【請求項２１】
カーバイドとオキシカーバイドを包含するカーボンナノチューブを有する剛性多孔性構造体を製造する方法であって、
（i）請求項１７のカーボンナノチューブの、媒体中の、懸濁物を形成し；
（ii）前記懸濁物から前記媒体を分離し；そして
（iii）前記懸濁物を熱分解してカーバイドとオキシカーバイドを包含するカーボンナノチューブを含む前記剛性多孔性構造体を形成する
ことを含む、前記方法。
【請求項２２】
オキシカーバイドを有するカーバイド系ナノロッドを包含する組成物を製造する方法であって、カーバイド系ナノロッドを、オキシカーバイドを重量で約0.5%〜約25%の量で生成するのに十分な条件下で酸化剤と接触させることを含む、前記方法。
【請求項２３】
カーバイドナノロッドの押出物を包含する剛性多孔性構造体を製造する方法であって、
（i）カーボンナノチューブの押出物を包含する剛性多孔性構造体を提供し、ここで、カーボンナノチューブは他のカーボンナノチューブと結合又は接着しており；
（ii）カーボンナノチューブの押出物の前記剛性多孔性構造体を、前記カーボンナノチューブをカーバイドナノロッドに転化するのに十分な条件下でＱ系化合物と接触させる
ことを包含し、ＱはＢ、Ｓｉ、Ａｌ、遷移金属、希土類およびアクチノイドからなる群から選ばれる、前記方法。
【請求項２４】
カーバイドナノロッドを包含する押出物を含む剛性多孔性構造体を製造する方法であって、
（i）カーバイド系ナノロッドからペーストを生成し；
（ii）前記ペーストからの押出物を形成し；そして
（iii）前記押出物を熱分解してカーバイド系ナノロッドを包含する剛性多孔性構造体を形成し、ここで、カーバイド系ナノロッドは他のカーバイド系ナノロッドと結合又は接着している、
ことを包含する、前記方法。
【請求項２５】
オキシカーバイドを有するカーバイドナノロッドを包含する押出物を含む剛性多孔性構造体を製造する方法であって、請求項２３または２４のカーバイドナノロッドを包含する前記押出物を、空気、酸素、二酸化炭素、酸化窒素、亜酸化窒素、二酸化窒素、水およびそれらの混合物からなる群から選ばれた酸化剤で処理することを含む、前記方法。
【請求項２６】
ＱはB、Ti、Ta、Nb、Zr、Hf、Si、Al、Mo、VおよびWからなる群から選ばれる、請求項７の方法。
【請求項２７】
ＱはB、Ti、Ta、Nb、Zr、Hf、Si、Al、Mo、VおよびWからなる群から選ばれる、請求項１０の方法。
【請求項２８】
ＱはB、Ti、Ta、Nb、Zr、Hf、Si、Al、Mo、VおよびWからなる群から選ばれる、請求項１５の方法。
【請求項２９】
ＱはB、Ti、Ta、Nb、Zr、Hf、Si、Al、Mo、VおよびWからなる群から選ばれる、請求項２３の方法。
【発明の詳細な説明】
【０００１】
（発明の背景）
（関連出願）
本願は1999年1月12日に出願された米国仮特許出願60/115,735号に基づいて2000年1月12日に出願された米国出願09/481,184号の一部継続出願であり、それらは本願明細書の中に組み入れられる。
【０００２】
（発明の分野）
本発明は、カーバイド系(carbide-based)のおよびオキシカーバイド系(oxycarbide-based)のナノロッド(nanorod)、カーバイドおよび／またはオキシカーバイド化合物を包含するカーボンナノチューブ(carbon nanotube)、の組成物、これら組成物を包含する剛性多孔性構造体(rigid porous structure)、およびそれらの製造方法及び使用方法に関する。より詳しくは、本発明は高い表面積と気孔度(porosity)および低い嵩密度を有し、ミクロ孔(micropore)を実質的に有さず、かつ圧潰強さの増大した、カーバイドおよびオキシカーバイドを担持するカーボンナノチューブ、カーバイドおよび／またはオキシカーバイド系ナノロッドを含む、剛性の三次元構造体に関する。本発明はまた、カーバイド系ナノロッド、オキシカーバイド系ナノロッド、カーバイドおよびオキシカーバイド化合物を含むカーボンナノチューブ、の組成物、およびこれら組成物を包含する剛性多孔性構造体を、石油化学や精製プロセスにおいてしばしば遭遇する多くのタイプの不均一系触媒反応(heterogeneous catalytic reaction)のための有効な触媒および触媒支持体として使用することに関する。
【０００３】
（関連技術の説明）
不均一系触媒反応は石油、石油化学および化学の業界における化学プロセスに広く使用されている。かかる反応は普通、流体相(fluid phase)の中の反応体（単数または複数）および生成物（単数または複数）と固相(solid phase)の中の触媒とをもって遂行される。不均一系触媒反応においては、反応は相間の界面で、すなわち、反応体（単数または複数）および生成物（単数または複数）の流体相と、支持された触媒(supported catalyst)の固相との間の界面で起こる。従って、不均質な支持された触媒の表面の諸性質はその触媒の有効な使用における有意な因子である。特に、支持されたときの活性触媒の表面積や、その表面積の、反応体の化学吸着および生成物の脱着に対する接近容易性(accessibility)は重要である。これら因子は触媒の活性度、すなわち、反応体が生成物に転化する速度、に影響する。触媒および触媒支持体の化学純度は、触媒の選択性、すなわち、触媒が数種の生成物の中から一つの生成物を生成させる度合、および触媒の寿命、に対して重大な効果を有する。
【０００４】
一般的に、触媒活性は触媒表面積に比例する。従って、高い比表面積が望ましい。しかしながら、その表面積は反応体（単数または複数）および生成物（単数または複数）に対するばかりでなく熱の流れ(heat flow)に対しても接近容易でなければならない。反応体の、触媒表面による化学吸着は、その反応体の、触媒の内部構造の至る所への拡散によって先導される。
【０００５】
活性触媒化合物はしばしば、支持体の内部構造に支持されるので、支持体材料の内部構造の、反応体（単数または複数）、生成物（単数または複数）および熱の流れへの接近容易性は重要である。支持体構造の気孔度および細孔サイズ分布(pore size distribution)はその接近容易性の尺度である。触媒支持体として使用される活性炭(activated carbons and charcoals)はグラム当り約1000平方メートルの表面積とグラム当り1ミリリットル未満の気孔度を有する。しかしながら、この表面積および気孔度の多く、50%及びしばしばそれ以上、は、ミクロ孔すなわち2ナノメートル以下の細孔直径を有する細孔に関係している。これら細孔は拡散制限のせいで接近容易ではあり得ない。それらは容易に塞がれ、それによって失活する。従って、細孔が主としてメソ孔(mesopore)（>2ナノメートル）またはマクロ孔(macropore)（>50ナノメートル）である場合の高い気孔度の材料が最も望ましい。
【０００６】
自己支持された触媒(self-supported catalyst)または支持された触媒が使用中に破壊または磨砕しないことも重要である、何故ならば、かかる破片は反応の流れの中に連行されるようになるので反応混合物から分離されなければならないからである。磨砕された触媒を交換するコスト、それを反応混合物から分離するコスト、および生成物を汚染する危険性はどれもプロセスには負担である。他のプロセスでは、たとえば、固体の支持された触媒がプロセスの流れから濾過されそして反応ゾーンに再循環される場合には、微細物はフィルターを詰らせプロセスを中断させるかも知れない。触媒はまた、まさに少なくとも、反応体（単数または複数）および生成物（単数または複数）の化学汚染に対するその寄与を最小にすることが重要である。触媒支持体の場合には、これは更に重要である、何故ならば、支持体は支持される触媒に対しても及び化学プロセスに対しても汚染源になる可能性があるからである。さらには、いくつかの触媒は望まない競合反応を促進する即ちその選択性に影響するか又は触媒を有効でなくする即ち「毒する」ことがある汚染に特に弱い。木炭や、石油残油から製造された市販のグラファイトまたはカーボンは、通常、微量の硫黄または窒素ばかりでなく生物系に共通の金属を含有している。
【０００７】
1970年代以後、カーボンナノファイバー(carbon nanofiber)またはナノチューブはかかる応用のための興味ある素材として確認されている。カーボンナノチューブは多様な形態で存在し、そして様々な炭素含有気体の、金属表面での接触分解(catalytic decomposition)を通して製造されてきた。フィブリル(fibril)のようなナノファイバー、バッキーチューブ(bucky tube)およびナノチューブは、強化材として商業的に入手可能である連続炭素繊維(continuous carbon fiber)とは区別される。望ましいことに大きいが有限であることを避けられないアスペクト比を有するナノファイバーとは対照的に、連続炭素繊維は少なくとも104の、しばしば106またはそれ以上の、アスペクト比（L/D）を有する。また、連続繊維の直径はナノファイバーの直径よりはるかに大きく、常に>1.0μであり、代表的には5〜7μである。
【０００８】
Ledoux他の米国特許第5,576,466号は、その活性表面がモリブデンカーバイド（それは部分的に酸化されて一つまたはそれ以上のオキシカーバイドを生成する）からなるところのモリブデン化合物を包含する触媒を使用して少なくとも7個の炭素原子を有する直鎖炭化水素を異性化する方法を開示している。Ledoux他はモリブデンカーバイド上にオキシカーバイド相を得る幾つかの方法を開示している。しかしながら、彼等の方法は900℃から1400℃の間の温度でモリブデン金属の気体化合物を木炭と反応させることによるモリブデンカーバイドの生成を要件としている。これはエネルギー集約プロセスである。そのうえ、得られるモリブデンカーバイドもまた、木炭によって製造される他の触媒と同じような多数の欠点を有する。たとえば、触媒の表面積と気孔度の多くはミクロ孔に関係しており、そしてかかるものとして、これら触媒は容易に塞がれ、それによって失活される。
【０００９】
活性炭およびその他の素材が触媒および触媒支持体として使用されてきたが今まではどれも、高い表面積気孔度、細孔サイズ分布、磨砕抵抗性、および様々な選ばれた石油化学および精製プロセスを行うための純度、の要求品質の全部を有しているということはなかった。たとえば、上に述べたように、これら素材は高い表面積を有するが、表面積の多くは接近容易でないミクロ孔（すなわち、直径<2 nm）の形態にある。
【００１０】
従って、高い接近容易表面積、高い気孔度、磨砕抵抗性、を有し、実質的にミクロ孔を含有せず、高度に活性でかつ選択性であり、しかも長時間稼動後に有意な失活を示さない触媒および触媒支持体の系統を提供することは望ましいであろう。
【００１１】
ナノファイバーのマット(mat)、集成体(assemblage)および凝集体(aggregate)は、著しく薄い直径のファイバーを使用して達成される増大した表面積／グラムの利益を得るために、従来製造されてきた。これら構造体は代表的には、複数の撚り合わせた(intertwined)又は互いにかみ合った(intermeshed)ナノチューブから構成される。
【００１２】
（発明の目的）
本発明の目的は主として2.0 nmから100 nmの間の直径を有するオキシカーバイドナノロッドを多数包含する組成物を提供することである。
【００１３】
本発明の更なる目的はオキシカーバイドを含むカーバイドナノロッドを多数包含する別の組成物を提供することである。
【００１４】
本発明の更なる目的は、主として2.0 nmから100 nmの間の直径を有するカーボンナノチューブを多数包含する別の組成物であって、ナノチューブがカーバイドおよび場合によってオキシカーバイドを含む、前記組成物を提供することである。
【００１５】
本発明の更なる目的は、カーバイド部分および場合によってオキシカーバイド部分を含むカーボンナノチューブを多数包含する別の組成物を提供することである。
【００１６】
本発明の更なる目的は、オキシカーバイドナノロッドの多数またはオキシカーバイドを有する若しくは有さないカーバイドナノロッドの多数を包含する組成物を含む剛性多孔性構造体を提供することである。
【００１７】
本発明の更なる目的は、オキシカーバイドナノロッド、カーバイドナノロッド、オキシカーバイドを含むカーバイドナノロッド、またはカーバイド部分および場合によってオキシカーバイド部分を含むカーボンナノチューブ、を包含する三次元の剛性多孔性構造体を構成する物質の組成物を提供することである。
【００１８】
本発明の更なる目的は、上記の剛性多孔性構造体を製造する方法および使用する方法を提供することである。
【００１９】
なお、本発明の更なる目的は、多数のカーバイドナノロッド、オキシカーバイドナノロッドおよび／またはカーバイドとオキシカーバイドを含むカーボンナノチューブを包含する組成物に基づいた、改良された触媒、触媒支持体および工業的価値あるその他組成物を提供することである。
【００２０】
なお、本発明の更なる目的は、本発明の三次元の剛性カーバイドおよび／またはオキシカーバイド多孔性構造体に基づいた、改良された触媒、触媒支持体および工業的価値あるその他組成物を提供することである。
【００２１】
本発明の目的は、石油、石油化学および化学の業界における化学プロセスに使用するための不均一系触媒反応用の、改良された触媒系、改良された触媒支持体および支持された触媒を提供することである。
【００２２】
本発明の更なる目的は触媒系および支持された触媒を製造するための改良された方法を適用することである。
【００２３】
本発明の別の目的は触媒系および支持された触媒の製造および使用の経済性および信頼性を改善することである。
【００２４】
なお、本発明の更なる目的は、高い気孔度、活性度、選択性、純度および磨砕抵抗性の、改良された、実質的に純粋な、剛性のカーバイド触媒支持体を提供することである。
【００２５】
本発明の上記のおよびその他の目的および利益は下記の説明および図面に記述されるであろう又はそれから明らかになろう。
【００２６】
（発明の概要）
従来の必要性に取り組む本発明はオキシカーバイドを含有するナノロッドを包含する組成物を提供する。本発明によって提供されるもう一つの組成物はオキシカーバイドも含有するカーバイド系ナノロッドを包含する。本発明によって提供されるもう一つの組成物はカーバイドとオキシカーバイドの両方を担持するカーボンナノチューブに関する。一つの態様においては、カーバイドは元のカーボンナノチューブ凝集体の構造を維持している。しかしながら、カーボンナノチューブの凝集体の形態構造が維持されてないカーバイド系ナノロッドを包含する組成物も提供される。本発明はまた、カーボンナノチューブの一部だけがカーバイド系ナノロッドおよび／またはカーバイドに転化されているところのカーボンナノチューブに支持されたカーバイドの組成物も提供する。
【００２７】
本発明はまた、オキシカーバイドナノロッドおよび／またはカーバイド系ナノロッドおよび／またはカーバイドとオキシカーバイドを担持するカーボンナノチューブを包含する剛性多孔性構造体を提供する。カーボン源として使用されたカーボンナノチューブの形態構造に依存して、剛性多孔性構造体は一様な又は非一様な細孔分布を有することができる。オキシカーバイドナノロッドおよび／またはカーバイド系ナノロッドおよび／またはオキシカーバイドおよび／またはカーバイドを担持するカーボンナノチューブの押出物(extrudates)も提供される。本発明の複数の押出物は一つの剛性多孔性構造体を形成するために互いに接着される。
【００２８】
本発明はまた、流体相での触媒化学反応(fluid phase catalytic chemical reaction)における触媒および／または触媒支持体として使用されるべき本発明の組成物および剛性多孔性構造体を提供する。
【００２９】
本発明はまた、オキシカーバイド系ナノロッド、オキシカーバイドを担持するカーバイド系ナノロッド、およびカーバイドとオキシカーバイドを担持するカーボンナノチューブ、を製造する方法も提供する。カーバイドナノロッドの剛性多孔性構造体はカーボンナノチューブの剛性多孔性構造体をＱ系化合物で処理することによって生成できる。温度範囲に依存して、カーボンナノチューブからカーバイド系ナノロッドへの転化率は完全または部分的であることができる。カーバイドナノロッドおよび／またはカーボンナノチューブの剛性多孔性構造体はオキシカーバイドナノロッドおよび／またはオキシカーバイドを生成するために酸化剤によって更に処理されることができる。本発明の剛性多孔性構造体はまた、カーバイド系ナノロッドおよび／またはオキシカーバイド系ナノロッドのばらばらなもの又は凝集体から、まず、媒体中の懸濁物を形成し、懸濁物を媒体から分離し、そして懸濁物を熱分解して剛性多孔性構造体を形成することによって、製造できる。本発明はまた、選ばれた、流体相での触媒反応のための、支持された触媒を製造する方法を提供する。
【００３０】
従来技術を越える本発明が与えるその他の改良は、本発明の好ましい態様を記述する下記の説明の結果として同定されるであろう。説明は本発明の範囲を限定することを意図しておらず、本発明の好ましい態様の実施例を提供することだけを意図している。本発明の範囲は特許請求の範囲に示されている。
【００３１】
（発明の詳細）
定義
用語「ナノチューブ」、「ナノファイバー」および「フィブリル」は互いに言い換え可能に使用されている。各々は1ミクロン未満の直径を有する延びた中空構造体を称している。用語「ナノチューブ」は「ナノファイバー」または「フィブリル」を包含する（それは延びた固体を称する、（たとえば、縁端を有するとがった繊維(angular fiber)）1ミクロン未満の断面を有する構造。用語「ナノチューブ」はまた、そのグラフェン面(graphene plane)が矢筈模様(herring bone pattern)に配向されている「バッキーチューブ」及びグラファイト性ナノチューブ(graphitic nanotube)を包含する。
【００３２】
「グラフェン性」カーボン("graphenic" carbon)は、その炭素原子の各々が六方晶系縮合環を成す本質的に平面の層の中で他の３つの炭素原子に結合している形態のカーボンである。それら層は直径にたった数個の環がある平板であるか、又はそれらはリボンであってもよい、すなわち、長い方には多数の環があるが幅にはたった数個の環。
【００３３】
「グラフェン性類似体(graphenic analogue)」はグラフェン性表面に組み込まれている構造体を称する。
【００３４】
「グラファイト性」カーボン("graphitic" carbon)は本質的に互いに平行であるそして3.6オングストローム以上離れていない層からなる。
【００３５】
用語「ナノロッド」は、表面と実質的に中実(solid)のコアとを有する、100 nm以下のそして少なくとも1.0 nmの直径をもった、棒状(rod-like)構造を称する。この構造は10から500の間のアスペクト比および50μ以下の長さを有する。ナノロッドの直径はナノロッドの全長に沿って実質的に一様である。ナノロッドは、一つ若しくは二つの開放端を有する中空でもないし二つの閉鎖端を有する中空でもないということなしに、中実である。
【００３６】
用語「カーバイド」は、ＱＣまたはＱ2Ｃの組成の周知化合物を称する。一般に、Ｑは遷移金属（周期表の第４、５、６周期の３ｂ、４ｂ、５ｂ、６ｂ、７ｂ、８族）希土類（ランタノイド）およびアクチノイドからなる群から選ばれる。より好ましくは、ＱはB、Ti、Nb、Hf、Si、Al、Mo、VおよびWからなる群から選ばれる。この用語はまた、X線回折（XRD）によってＱＣまたはＱ2Ｃとして特徴付けられる結晶質構造（それ自身で又はＱ若しくはＣ（たとえば、合成工程が実質的に完了した後に残っていた）との組合せで）を包含する。カーバイドはX線回折（XRD）によって検出すること及び特徴付けることができる。本発明の範囲に包囲されるように、カーバイドが金属酸化物の浸炭(carburization)によって又は元素炭素の酸化によって製造されるときは、或る量の「非化学量論的」カーバイドが現われるかもしれないが、真のカーバイドの回折パターンがなお存在するであろう。金属を浸炭させる合成法から生成されるような、金属豊富な非化学量論的カーバイドは、金属マトリックスが収容できる炭素の幾つかを欠いただけである。炭素豊富な非化学量論的カーバイドは元のカーボン構造の中にはめ込まれていた化学量論的カーバイドのドメインを含む。カーバイド晶子(crystallites)は十分大きくなるとXRDによって検出できる。
【００３７】
カーバイドはまた、A. F. Wellsの「構造無機化学(Structural Inorganic Chemistry)」第4版、Clarendon Press, Oxford、1975、及びS. T. Oyamaの「遷移金属炭化物または窒化物の化学(The Chemistry of Transition Metal Carbides and Nitrides)」、Blackie Academic & Professional publicationの中に、より詳しく定義されており、両文献は本願明細書の中に組み入れられる。
【００３８】
用語「カーバイド系ナノロッド」は、2.0 nmより大きく50 nm未満の直径を主として有するそして5〜500のアスペクト比を有するＱ系ナノロッドを称し、ここでは、Ｑはカーバイドを生成できる元素であり、ＱはB、Ti、Ta、Nb、Zr、Hf、Si、Al、Mo、V、Wからなる群から選ばれる。ナノチューブの炭素をカーバイド化合物に転化することによってカーバイドナノロッドが製造されたときには、転化は実質的に完了している。
【００３９】
用語「オキシカーバイド系ナノロッド」は1.0 nmより大きいが100 nm以下である実質的に一様な直径を有するＭ系ナノロッドを称し、ここでは、Ｍはオキシカーバイドを生成できるいずれかの金属、たとえば、Ti、Ta、Nb、Zr、Hf、Mo、V、W、B、SiおよびAl、である。それは5〜500のアスペクト比を有する。
【００４０】
カーバイドと違ってオキシカーバイドは生来的に非化学量論的である。本発明のオキシカーバイドは、式
ＭnＣx-yＯy
（式中、Ｍは遷移金属（周期表の第４、５、６周期の３ｂ、４ｂ、５ｂ、６ｂ、７ｂ、８族）希土類（ランタノイド）およびアクチノイドからなる群から選ばれ、そしてより好ましくはTi、Ta、Hf、Nb、Zr、Mo、V、W、Si、Al、Bから選ばれ；ｎおよびｘはＱのカーバイドの既知化学量論を満足するように選ばれ、ここでＱはＭと同じであり；ｙはｘより小さく、そして比[ｙ／(ｘ−ｙ)]は少なくとも0.02でかつ0.9未満であり、より好ましくは、0.05〜0.50である。用語「オキシカーバイド」はまた、限定されるわけではないが、カーボン源としてのカーボンナノチューブとの関連で又はカーバイド源としてのカーバイドナノロッドとの関連で存在したカーバイドの酸化的処理によって生成された生成物を包含する。オキシカーバイドはまた、金属酸化物の浸炭によって生成された生成物を包含することができる。オキシカーバイドはまた、未反応のカーバイドおよび酸化物、化学吸着および物理吸着された酸素、の混合物を含む。Ｍは、Mo、W、V、Nb、Ta、Ti、Zr、Hf、B、SiおよびAlからなる群から選ばれる。より好ましくは、オキシカーバイドはカーバイド源のカーバイド含量に基づいて、温度制御脱離(temperature programmed desorption)（TPD）によって測定されたときに少なくとも一単分子層の少なくとも25%の吸着酸素を与えるのに十分な全酸素量を有する。オキシカーバイドはまた、本願明細書の中に組み入れられるS.T. Oyamaによって編集された「遷移金属炭化物および窒化物の化学(The Chemistry of Transition Metal Carbides and Nitrides)」、Blackie Academic & Professional publication、の中に定義されたのと同じ名称の化合物を称する。オキシカーバイドの例は多結晶質化合物を包含し、そこではＭは好ましくは２つの原子価状態の金属である。Ｍは、別の金属原子に又は酸素原子だけ又は炭素原子だけに結合されることができる。しかしながら、Ｍは酸素と炭素原子の両方には結合されない。
【００４１】
用語「凝集体」は、濃密な、微視的粒子状構造体を称する。より詳しくは、用語「集成体」は少なくとも一次元軸に沿って比較的に又は実質的に一様な物理的性質を有する、そして望ましくは、集成体内の一つまたはそれ以上の面において比較的に又は実質的に一様な物理的性質を有する構造体を称する、すなわち、それらはその面においては等方性の物理的性質を有する。集成体は、一様に分散された個々の相互連結されたナノチューブ(interconnected nanotubes)、またはナノチューブの連結された凝集体の集団、を構成してもよい。他の態様においては、集成体全体はそれの物理的性質の一つまたはそれ以上については比較的に又は実質的に等方性である。容易に測定でき一様性または等方性を決定する物理的性質は比抵抗および光学的濃度を包含する。
【００４２】
用語「細孔」は伝統的には、触媒または触媒支持体の表面の開口または窪みを称する。カーボンナノチューブを含む触媒および触媒支持体はこのような伝統的な細孔を欠く。むしろ、これら材料では、個々のナノチューブ間の間隔が細孔として挙動し、そしてナノチューブ凝集体の当量細孔サイズ(equivalent pore size)は細孔サイズおよび細孔サイズ分布を測定する通常の方法（ポロシメトリー(porosimetry)）によって測定できる。凝集体の密度と構造を変動させることによって、当量細孔サイズおよび細孔サイズ分布を変えることができる。
【００４３】
用語「ミクロ孔」は2マイクロメートル未満の直径を有する細孔を称する。
用語「メソ孔」は2ナノメートルより大きい断面を有する細孔を称する。
【００４４】
用語「非一様な細孔構造」は、個々の離散ナノチューブがナノチューブ間の実質的に非一様な間隔をもって実質的に非一様な仕方で分布されているときに生じる細孔構造を称する。
【００４５】
用語「一様な細孔構造」は、個々の離散ナノチューブまたはナノファイバーが構造を形成するときに生じる細孔構造を称する。これらの場合には、粒子中の個々のナノチューブの分布はナノチューブ間の実質的に規則的な間隔をもって実質的に一様である。これらの間隔（従来支持体中の細孔と同類である）は構造の密度に従って変動する。
【００４６】
用語「二峰性(bimodal)細孔構造」は、ナノチューブおよび／またはナノロッドの凝集体粒子が互いに結合されているときに生じる細孔構造を称する。得られる構造はナノチューブ凝集体の束間のマクロ孔を有するナノチューブ凝集体のマクロ構造と、凝集体粒子の各個々の束内の細孔構造を有する撚り合わせたナノチューブのミクロ構造とを含む２段構成(two-tiered architecture)を有する。
【００４７】
用語「表面積」は、BET法によって測定可能な、物質の全表面積を称する。
【００４８】
用語「接近容易な表面積(accessible surface area)」は、ミクロ孔（すなわち、2 nm未満の直径または断面を有する細孔）に寄与しない表面積を称する。
【００４９】
用語「等方性」は、測定の方向に依存せずに構造体の平面内または体積内の物理的性質の全測定が一定した値を有することを意味する。かかる非中実組成物の測定は空隙空間の平均値を考慮するように構造体の代表的試料に対してなされなければならないということが理解される。
【００５０】
用語「内部構造」は、ファイバーの相対配向(relative orientation)、ナノチューブ配向の多様性と全平均、ナノチューブの相互の近接度、ファイバー間の隙間や間隔によって生じる空隙空間または細孔、および空隙空間および／または細孔の接続によって形成されたフローチャンネルまたは通路のサイズ、形状、数および配向、を含めての集成体の内部構造を称する。別の態様によれば、構造はまた、集成体を形成する凝集体粒子のサイズ、間隔および配向に関連する特徴を包含してもよい。用語「相対配向」は、個々のナノチューブまたは凝集体の他者に関しての配向（すなわち、整列対非整列）を称する。ナノチューブまたは凝集体の配向の「多様性」および「全平均」は構造内のナノチューブ配向の範囲（構造の外表面に関しての整列および配向）に関係する。
【００５１】
用語「物理的性質」は、多孔性構造体の固有の測定可能な性質、たとえば、表面積、比抵抗、流動特性、密度、気孔度、等々、を意味する。
【００５２】
用語「比較的に」は、そのケースがそうであってもよいように、構造体の軸に沿って又は平面内もしくは体積内で測定されたときに物理的性質の値の95%が平均値の±20%の範囲内にあるであろうことを意味する。
【００５３】
用語「実質的に」は、そのケースがそうであってもよいように、構造体の軸に沿って又は平面内もしくは体積内で測定されたときに物理的性質の値の95%が平均値の±10%の範囲内にあるであろうことを意味する。
【００５４】
用語「実質的に等方性」または「比較的に等方性」は、上記の物理的性質の値における変動の範囲に対応する。
【００５５】
用語「主として」は、用語「実質的に」と同じ意味を有する。
【００５６】
カーボンナノチューブ
用語ナノチューブはフィブリル、ウィスカー(whisker)、バッキーチューブなどを含めての非常に小さな直径を有する様々なカーボンチューブまたはファイバーを称する。かかる構造体はそれらのサイズおよび形状ゆえに構造の中に組み込まれたときにかなりの表面積を与える。さらに、かかるナノチューブは高い純度と一様性をもって製造することができる。
【００５７】
好ましくは、本発明に使用されるナノチューブは1ミクロン未満の直径を有し、好ましくは約0.5ミクロン未満、さらにより好ましくは0.1ミクロン未満、そして最も好ましくは0.05ミクロン未満の直径を有する。
【００５８】
カーボンナノチューブは3.5〜70ナノメートルの範囲の直径を有して製造することができる。
【００５９】
本願において称されるナノチューブ、バッキーチューブ、フィブリルおよびウィスカーは、強化材として商業的に入手可能な連続炭素繊維とは区別される。望ましいことに大きいが避けられないことに有限のアスペクト比を有するナノファイバーとは対照的に、連続炭素繊維は少なくとも104の、しばしば106またはそれ以上の、アスペクト比（L/D）を有する。また、連続繊維の直径はフィブリルの直径よりはるかに大きく、常に>1.0μmであり、代表的には5〜7μmである。
【００６０】
連続炭素繊維は、有機の前駆体繊維、通常、レーヨン、ポリアクリロニトリル（PAN）およびピッチ、の熱分解によって製造される。「製造されたままの(as made)」連続炭素繊維のグラファイト性特性は多様であるが、それらは後でグラファイト化(graphitization)工程を受けてもよい。グラファイト化度の相違、存在する場合にはグラファイト面の配向および結晶化度の相違、ヘテロ原子の存在可能性、および更には基質直径の絶対的相違は、連続繊維における経験を、ナノファイバー化学の予測には劣ったものにしている。
【００６１】
カーボンナノチューブは、1.0μ未満の、好ましくは0.5μ未満の、更により好ましくは0.2μ未満の、そして最も好ましくは0.05μ未満の、直径を有するバーミキュラー・カーボン・デポジット(vermicular carbon deposit)である。それらは多様な形態で存在し、そして金属表面で様々な炭素含有気体の接触分解を通して製造されている。このようなバーミキュラー・カーボン・デポジットは電子顕微鏡の出現以来ほとんど観察されている。優れた初期の検分および資料は、Baker and Harris, Chemistry and Physics of Carbon, Walker and Thrower ed., Vol.14, 1978, p.83、およびRodriguez, N., J. Mater. Research, Vol.8, p. 3233 (1993)、に見い出され、それらの各々は本願明細書の中に組み入れられる。（また、Obelin, A. and Endo, M., J. of Crystal Growth, Vol.32 (1976), pp.335-349も参照されたい、これも本願明細書の中に組み入れられる）。
【００６２】
本願明細書の中に組み入れられるTennentの米国特許第4,663,230号は、連続したサーマル・カーボン・オーバーコートを含有せず、フィブリル軸に実質的に平行な多数の秩序化されたグラファイト性の外層を有する、カーボンナノチューブまたはフィブリルを記載している。そのように、それらはそれらの円筒軸に対して実質的に垂直であるグラファイトの湾曲層の接線に対して垂直であるｃ軸を有するものとして特徴付けられてもよい。それらは一般的に、0.1μ以下の直径と、少なくとも5の長さ対直径比を有する。望ましくは、それらは連続したサーマル・カーボン・オーバーコートすなわち製造に使用された気体供給物の熱分解から生じた熱分解的付着炭素を実質的に含有しない。Tennentの発明は、より小さな直径のフィブリル、代表的には35〜700オングストローム（0.0035〜0.070μ）、に近づくこと、及び秩序化されている「成長されたままで(as grown)」グラファイト性表面に近づくことを提供した。より不完全な構造ではあるが、やはり熱分解的炭素外層を含有しない、フィブリル性カーボンも成長された。
【００６３】
本願明細書の中に組み入れられるTennent他の米国特許第5,171,560号は、サーマルオーバーコートを含有せず、そしてフィブリル軸に実質的に平行なグラファイト性層を有し前記フィブリル軸上の前記層の突出が少なくとも2つのフィブリル直径の距離だけ延びているようなカーボンナノチューブを記載している。代表的には、かかるフィブリルは、実質的に一定の直径の実質的に円筒状のグラファイト性ナノチューブであり、そしてｃ軸が円筒軸に実質的に垂直である円筒状シートを含む。それらは熱分解的に付着した炭素を実質的に含有せず、0.1μ未満の直径を有し、そして5より大きい長さ対直径比を有する。これらフィブリルは本発明において第一の関心材料のである。
【００６４】
ナノチューブ軸上のグラファイト性層の突出が2つのナノチューブ直径より小さい距離延びている場合には、グラファイト性ナノチューブの断面のカーボン面は矢筈(herring bone)外観をもつ。これらはフィッシュボーン(fishbone)フィブリルと称される。本願明細書の中に組み入れられるGeusの米国特許第4,855,091号は熱分解的オーバーコートを実質的に含有しないフィッシュボーン・フィブリルの製造手順を提供する。これらカーボンナノチューブも本発明の実施に有効である。
【００６５】
本発明の一態様によれば、酸化されたナノチューブは剛性多孔性構造体を形成するために使用される。本願明細書の中に組み入れられる、1989年5月15日に出願されたMcCarthy他の米国特許出願第351,967号は、カーボンナノチューブまたはフィブリルの表面を酸化する方法を記載しており、その方法はフィブリルの表面を酸化させるのに十分な反応条件（たとえば、時間、温度、および圧力）の下で、ナノチューブを、硫酸（H2SO4）および塩素酸カリウム（KClO3）を包含する酸化剤と接触させることを包含する。McCarthy他の方法に従って酸化されたナノチューブは非一様に酸化されている、すなわち、炭素原子はカルボキシル、アルデヒド、ケトン、フェノール性のおよび他のカルボニル基の混合物で置換されている。
【００６６】
ナノチューブは硝酸で処理することによっても非一様に酸化されてきた。国際出願PCT/US94/10168は官能基の混合を含有する酸化フィブリルの生成を開示している。Hoogenvaad, M.S.他（"Metal Catalysts supported on a Novel Carbon Support"、1994年9月にベルギーのブリュッセルで開催された不均質触媒の製造の科学的基礎についての第６回国際会議において提起された）も、ナノチューブ表面を硝酸でまず酸化することがナノチューブで支持された貴金属の製造に有利であることを見出した。酸によるこのような前処理はカーボンで支持された貴金属触媒の製造における標準的な工程であり、それはかかる炭素の通常の供給源が与えられたらそれを官能化するように望ましくない材料表面を清浄にするのによく作用する。
【００６７】
刊行された研究においては、McCarthyとBening（Polymer Preprints ACS Div. of Polymer Chem. 30 (1)420(1990)）は、表面が様々な酸化された基で構成されたことを実証するために酸化されたナノチューブまたはフィブリルの誘導体を提供した。かれらが製造した化合物、フェニルヒドラゾン、ハロアロマチックエステル、一価タリウム塩、など、はそれらの分析有用性（たとえば、鮮やかに着色される又はいくつかの他の強いそして容易に同定され区別される信号を示す）故に選ばれた。これら化合物は単離されなかったし、そして実用的意義も有していない。
【００６８】
ナノチューブは過酸化水素、塩素酸塩、硝酸およびその他の適する試薬を使用して酸化されてもよい。
【００６９】
構造体内のナノチューブは、本願明細書の中に組み入れられるHochとMoy他によって"Functionalized Fibrils"の名称で1995年12月8日に出願された米国特許出願08/352,400号に記載されているように更に官能化されてもよい。
【００７０】
上記の触媒作用で成長されたフィブリルまたはナノチューブに似た形態構造のカーボンナノチューブは高温カーボンアーク(carbon arc)の中で成長された（Iijima, Nature 354 56 1991、これは本願明細書の中に組み入れられる）。これらアーク成長ナノチューブがTennentのそれ以前の触媒成長フィブリルと同じ形態構造を有するということが今では一般に認められている（Weaver, Science 265 1994、これは本願明細書の中に組み入れられる）。アーク成長カーボンナノファイバーも本発明において有効である。
【００７１】
ナノチューブ凝集体および集成体
「未結合(unbonded)」前駆体ナノチューブは離散ナノチューブ、ナノチューブの凝集体、または両者、の形態であってもよい。
【００７２】
カーボンナノチューブが使用されるとき、凝集体は、存在するときは、一般的には、バードネスト(bird's nest)、コーマヤーン(combed yarn)、またはオープンネット(open net)の形態である。凝集体が「絡み合っている(entangled)」ほど、高い気孔度を望む場合に適する組成物を達成するのにより多くの加工が必要とされるであろう。これはコーマヤーンまたはオープンネット凝集体の選択が大多数の応用にとって最も好ましいということを意味している。しかしながら、バードネスト凝集体は一般的には十分であろう。
【００７３】
全てのナノ粒子でそうであるように、ナノチューブは数個の段階または度合で凝集する。1997年5月15日に出願されたU.S.S.N. 08/856,657に従って製造された触媒成長ナノチューブはその実質的に全てが700ミクロン篩を通過するであろう凝集体にて生成される。凝集体の約50重量%は300ミクロン篩を通過する。製造されたままの凝集体のサイズは勿論、様々な手段によって減少させられることができるが、このような離解(disaggregation)は凝集体が小さくなるほど難しさを増してくる。
【００７４】
ナノチューブはバードネスト（「BN」）に似ているナノチューブの絡み合ったボールを形成するようにそれらが相互に無作為に絡み合っているところの様々な形態構造（走査電子顕微鏡写真によって決定されるような）を有する凝集体として製造されてもよいし；または、実質的に同じ相対配向を有しそしてコーマヤーン（「CY」）の外観を有する真直ぐな乃至わずかに曲った又はねじれたカーボンナノチューブからなる凝集体として製造されてもよいし、たとえば、各ナノチューブの長軸（個々の曲りまたはねじれにかかわらず）は束の中の周囲ナノチューブのそれと同じ方向に延びている；または、「オープンネット」（「ON」）構造を形成するように相互にゆるやかに絡み合っている真直ぐな乃至わずかに曲った又はねじれたナノチューブからなる凝集体として製造されてもよい。オープンネット構造体においては、ナノチューブの絡み合い度はコーマヤーン凝集体（そこでは、個々のナノチューブは実質的に同じ相対配向を有する）において観察されるものより高いが、バードネストのそれよりも低い。CYおよびON凝集体はBNよりも容易に分散されるので、それらを、構造体全体にわたって一様な性質が要望される複合体加工に有効ならしめる。
【００７５】
凝集体の形態構造は触媒支持体の選択によって制御される。球状支持体はバードネスト凝集体の形成に通じる全方向でナノチューブを成長させる。コーマヤーンおよびオープンネット凝集体は、一つまたはそれ以上の容易に開裂可能な平面状表面を有する支持体、たとえば、一つまたはそれ以上の容易に開裂可能な表面および少なくとも1平方メートル／グラムの表面積を有する支持体材料の上に付着された鉄または含鉄金属触媒粒子、を使用して製造される。本願明細書の中に組み入れられる、1995年6月6日出願の「カーボンフィブリル製造用の改良された方法および触媒(Improved Methods and Catalysts for the Manufacture of Carbon Fibrils)」という名称でのMoy他の米国出願08/469,430号は、様々な形態構造（走査電子顕微鏡写真によって決定されるような）を有する凝集体として製造されたナノチューブを記載している。
【００７６】
カーボンナノチューブ又はナノファイバー凝集体の形成に関する更なる詳細は以下の開示の中に見出せる：Tennentの米国特許第5,165,909号；Moy他の米国特許第5,456,897号；Synder他の1988年1月28日に出願された米国特許出願第149,573号および1989年1月28日に出願されたPCT出願US89/00322号（「カーボンフィブリル(Carbon Fibrils)」）WO89/07163、およびMoy他の1989年9月28日に出願された米国特許出願第413,837号および1990年9月27日に出願されたPCT出願US90/05498号（「フィブリル凝集体およびその製法(Fibril Aggregates and Method of Making Same)」）WO91/05089、および1995年6月7日に出願されたMandeville他の米国出願08/479,864号、および1984年10月27日に出願されたBening他による米国出願08/329,774号、およびMoy他によって1994年8月2日に出願された米国出願08/284,917号および1994年10月11日に出願された米国出願07/320,564号、これらはどれもが本発明と同じ譲受人に譲渡され、そして本願明細書の中に組み入れられる。
【００７７】
ナノチューブマットまたは集成体は、ナノファイバーを水性または有機媒体の中に分散しそれからナノファイバーを濾過してマットまたは集成体を形成することによって製造されてきた。マットは、ナノチューブのゲルまたはペーストを流体たとえば有機溶剤たとえばプロパンの中で生成し、それからゲルまたはペーストを媒体の臨界温度より高い温度に加熱し、そして最後に、得られた多孔性マットまたはプラグ(plug)をこのプロセスが行われた容器から取り出すことによっても、製造されてきた。本願明細書の中に組み入れられる、Tennent他による「無作為配向カーボンフィブリルおよびそれを含有する複合体の三次元巨視的集成体(Three-Dimensional Macroscopic Assemblages of Randomly Oriented Carbon Fibrils and Composites Containing Same)」の名称での米国特許出願08/428,496号を参照。
【００７８】
カーボンナノチューブの押出物
好ましい態様においては、カーボン剛性多孔性構造体はカーボンナノチューブの押出物を含む。接着剤または結合剤で処理されたカーボンナノチューブの凝集体を通常の押出法によって押出物へと押し出し、その押出物を熱分解または浸炭して二峰性細孔構造を有する剛性カーボン構造体を形成する。カーボンナノチューブの束は二峰性細孔構造を提供するために広げられたり（たとえば、超音波処理によって）又は部分的にほぐされたりした以外は実質的にそこなわれていない。束間の間隔は接触点〜約1ミクロンの範囲である。束内では、カーボンナノチューブ間の間隔は10 nm〜30 nmの範囲である。得られる剛性の二峰性多孔性構造体はミクロ孔を実質的に含有せず、約250 m2/g〜約400 m2/gの範囲の表面積を有し、そして直径1/8インチの押出物について約20 psiの圧潰強さを有する。カーボンナノチューブ押出物は約0.5 g/cm3〜約0.7 g/cm3の範囲の密度を有し、それは押出用ペーストの密度によって制御できる。押出物は約0.7 cm3/gからの液体吸収容積を有する。
【００７９】
接着剤または結合剤は押出プロセス用に要求されるカーボンナノチューブのペーストを生成するのに使用される。有効な接着剤または結合剤は限定されないが、セルロース、炭水化物、ポリエチレン、ポリスチレン、ナイロン、ポリウレタン、ポリエステル、ポリアミド、ポリ（ジメチルシロキサン）、フェノール樹脂および類似物を包含する。
【００８０】
上記のように得られた押出物は剛性多孔性カーボン構造体の団結性に影響しない穏やかな酸化剤たとえば過酸化水素で更に処理されることができる。その後、剛性多孔性構造体は、イオン交換、すなわち、小サイズ粒子の付着には一般に好ましい方法、によって触媒粒子を含浸させられることができる。代わりに、剛性多孔性カーボン構造体は初発濡れ(incipient wetness)または物理的もしくは化学的吸着によって触媒を含浸させられることもできる。
【００８１】
ナノロッド
用語ナノロッドは、実質的に中実のコアと、表面と、1.0 nmより大きく100 nmより小さい径を有している棒状構造を称する。この構造は5〜500のアスペクト比と、2 nm〜50 nmの、好ましくは100 nm〜20μmの、長さを有する。開示されたナノロッドは実質的に中実であり、一つもしくは二つの開放端を有する中空でもないし二つの閉鎖端を有する中空でもない。
【００８２】
カーバイドナノロッド
カーバイド系ナノロッドは炭素源としてカーボンナノチューブを使用することによって製造できる。たとえば、D. MoyとC.M. Niuは、本願明細書の中に完全に記述されている如くに組み入れられる米国出願08/414,369号に開示されているようにカーバイドナノロッドまたはナノフィブリルを製造した。かれらはＱ系気体をカーボンナノフィブリルまたはナノチューブと反応させて現場で実質的に1700℃未満の温度で、好ましくは約1000℃〜約1400℃の範囲で、より好ましくは約1200℃で、固体のＱ系カーバイドナノフィブリルまたはナノロッドを生成した。Ｑ系気体はカーバイドを生成することができる揮発性化合物であった。一般に、Ｑは遷移金属（周期表の第４、５、６周期の３ｂ、４ｂ、５ｂ、６ｂ、７ｂ、８族）希土類（ランタノイド）およびアクチノイドからなる群から選ばれる。より好ましくは、ＱはB、Ti、Ta、Nb、Zr、Hf、Si、Al、Mo、VおよびWからなる群から選ばれる
【００８３】
本発明者らはこの転化を擬似トポタクチック(pseudotopotactic)と呼んでいる、何故ならば、出発材料と生成物は寸法および結晶性配向が異なるとしても、出発材料の円筒状幾何学形態は最終ナノロッドの中に残っており、そしてナノロッドは互いに分離したままであり、そして主として互いに融合していないからである。得られたナノロッドの径は出発カーボンナノフィブリルまたはナノチューブのそれの約2倍であった（1 nm〜100 nm）。
【００８４】
カーバイドナノロッドは、本願明細書の中に組み入れられるC.M. LieberによるPCT/US 96/09675に記載の方法に従って、カーボンナノチューブがナノチューブに対する反応を空間的に限定するテンプレートとして作用すると考えられる、500℃〜2500℃の温度でカーボンナノチューブを揮発性の金属または非金属の酸化物種と反応させること、によっても製造されている。カーボンナノチューブがテンプレートとして働く方法によって生成されたカーボンナノチューブも本発明に有効である。
【００８５】
フィブリル凝集体および剛性多孔性構造体に容易に浸透できるので、揮発性Ｑ化合物は通常好ましい。揮発性Ｑ前駆体は反応温度で少なくとも20トルの蒸気圧を有する化合物である。揮発性Ｑ化合物との反応は不揮発性中間体を通して行われてもよいし又は行われなくてもよい。
【００８６】
カーバイドナノロッドを製造する他の方法は還元的浸炭を包含し、そこでは、カーボンナノチューブをＱ系揮発性金属酸化物と反応させた後に、250℃〜700℃の温度で気体状CH4/H2混合物のフローを通す。Ｑ系金属酸化物の他に、Ｑ系カーバイドナノロッドの製造に有効な揮発性Ｑ系化合物はカルボニル類および塩化物、たとえば、Mo(CO)6、Mo(V)クロライドまたはW(VI)Oクロライド、を包含する。
【００８７】
本発明のための有効なカーバイドナノロッドを製造する好ましい方法においては、揮発性Ｑ系化合物の蒸気は約700℃〜約1000℃の温度で石英管内のカーボンナノチューブ押出物床の上を通過させられる。Ｑ系化合物の濃度を制御することによって、カーバイドの晶析がナノチューブの空間に制限される。
【００８８】
上記のカーバイド系ナノロッドを提供する方法のいずれにおいても、カーボンナノチューブ中の炭素がカーバイドナノロッドに転化する度合はＱ系化合物の濃度、反応が起こる温度、および揮発性Ｑ系化合物へのカーボンナノチューブの露出時間を調節することによって制御できる。カーボンナノチューブからの炭素が転化する度合は40%〜100%、好ましくは約95%、である。得られるカーバイドナノロッドは含有カーバイドの優れた純度、非常に増大した表面積および改良された機械的強度を有する。カーバイドナノロッドの表面積は1〜400 m2/g、好ましくは10〜300 m2/g、である。
【００８９】
カーバイドナノロッドに基づいた組成物の応用には触媒および触媒支持体が包含される。たとえば、モリブデンカーバイド、タングステンカーバイド、バナジウムカーバイド、タンタルカーバイド、およびニオブカーバイドに基づいたカーバイドナノロッドを包含する組成物は、水素化(hydrogenation)、水素化脱硫(hydrodesulfurisation)、水素化脱窒素化(hydrodenitrogenation)、水素化脱金属化(hydrodemetallisation)、水素化脱酸素化(hydrodeoxygenation)、水素化脱芳香族化(hydrodearomatization)、脱水素化(dehydrogenation)、水素化分解(hydrogenolysis)、異性化(isomerization)、アルキル化(alkylation)、脱アルキル化(dealkylation)、およびアルキル交換(transalkylation)からなる群から選ばれた流体相での触媒化学反応における触媒として有効である。
【００９０】
同様に、シリコンカーバイドおよびアルミニウムカーバイド系ナノロッドはモリブデンカーバイド、タングステンカーバイド、バナジウムカーバイドなどのようなその他のＱ系カーバイドのためにばかりでなく白金およびパラジウムのような通常の触媒のための触媒支持体として特に有効である。
【００９１】
オキシカーバイドナノロッド
オキシカーバイド系ナノロッドはカーバイドナノロッドから製造できる。カーバイドナノロッドに既知の酸化的処理を受けさせる。たとえば、酸化的処理は下記の中に開示されている：Ledoux他の米国特許第5,576,466号；M. Ledoux他の欧州特許出願第0396 475 A1、1989；Pham-Huu, et al., Ind. Eng. Chem. Res. 34, 1107-1113, 1995；E. Iglesia, et al., Journal of Catalysis, 131, 523-544, 1991、これらは完全に記述されるように本願明細書の中に組み入れられる。前述の酸化的処理はオキシカーバイドナノロッドの生成に応用可能であるだけでなく、カーバイド源の転化が未完であるオキシカーバイド部分を含むナノチューブおよび／またはナノロッドの生成にも応用可能である。
【００９２】
オキシカーバイドナノロッドの中に存在する、及びカーバイド源の転化が未完である場合にも存在する、オキシカーバイド化合物は、カーバイド源のカーバイド含量に基づいて温度制御脱離（TPD）によって測定されたときに少なくとも一単分子層の少なくとも25%の吸着酸素を与えるのに十分な全酸素量を有するオキシカーバイドを包含する。たとえば、カーバイドナノロッドに30℃〜500℃の温度での酸化用気体の流れを受けさせることによって、オキシカーバイドナノロッドが製造される。有効な酸化用気体は限定されないが、空気、酸素、二酸化炭素、N2O、水蒸気およびそれらの混合物を包含する。これら気体は純粋であってもよいし、又は窒素および／またはアルゴンで希釈されてもよい。
【００９３】
オキシカーバイドナノロッドを含む組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換を包含する多数の石油化学および精製プロセスにおける触媒として有効である。
【００９４】
支持されたカーバイドおよびオキシカーバイド
本発明の別の好ましい態様によれば、プロセスパラメーター、たとえば、温度、Ｑ系揮発性化合物の濃度および露出長さ、を調節することによって、カーボンナノチューブの炭素の転化率を制限することが可能である。従って、カーバイド部分の位置が望み通りに工学的に作り出すことができるところのカーバイド部分を有するカーボンナノチューブを提供することが可能である。たとえば、カーボンナノチューブのカーバイド部分がカーボンナノチューブの表面にもっぱら位置して表面部だけがナノカーバイド化合物を構成するようにできる。カーボンナノチューブのコアが実質的に炭素のままであるのにカーボンナノチューブの表面全体をカーバイドで被覆させることが可能である。さらに、カーバイド化合物によるカーボンナノチューブの表面被覆量を全表面積の1%〜99%に制御することが可能である。カーボンナノチューブがカーボンナノチューブの表面の50%未満を覆うカーバイドを含んでいる態様が好ましい。勿論、低いパーセンテージでは、カーボンナノチューブ表面の大きな領域が未被覆のままである。いずれにしても、カーボンナノチューブのカーバイド部分が表面にとどまっている限りは、カーボンナノチューブの形態構造は実質的に同じである。同様に、プロセスパラメーターを注意深く制御することによって、ナノチューブのカーバイド部分をカーバイドナノロッドに転じることによってナノチューブ−ナノロッド・ハイブリッド構造を得ることが可能である。カーバイド部分はカーボンナノチューブ上のどこにでも位置させることができる。炭素の、カーバイド化合物への部分転化は、好ましくは、重量で約20%から約85%まで変動可能である。カーボンナノチューブ中のカーバイド化合物の含量が85重量%を越えたときには、カーボンナノチューブは実質的にカーバイドナノロッドに転化されている。ここでの教示を身につけると、当業者はカーボンナノチューブ中の炭素を不完全に転化するためにはカーボンナノチューブをカーバイドナノロッドに転化するレートを如何に制御するかを、通常事項として、そして更なる発明または過度の実験を必要とすることなく、決定できる。
【００９５】
カーボンナノチューブがカーバイド部分を含有している本発明の態様は、現在知られている又は後に開発されるどのやり方でカーボンナノチューブのカーバイド部分を提供するものも包囲する。たとえば、カーボンナノチューブまたはその凝集体の上にカーバイド化合物を提供する別の方法においては、Ｑ系金属または金属化合物、好ましくは、Mo、WまたはV、がカーボンナノチューブまたは凝集体の上に直に置かれ、それから熱分解され、カーバイド化合物で被覆されたカーバイドナノチューブを後に残す。
【００９６】
カーボンナノチューブ上にカーバイド化合物を提供する別の方法においては、たとえば、Mo、WまたはVの塩のような、Ｑ系塩の溶液が、カーボンナノチューブまたはその凝集体の上に分散され、それから熱分解され、やはりカーバイド化合物をカーボンナノチューブの主として表面上に生成する。
【００９７】
カーボンナノチューブのコアが炭素のままでありそして金属カーバイドの位置が限定されている態様は触媒システムとして実に望ましい。カーボンナノチューブのコアは金属カーバイド触媒のための触媒支持体または担体として作用する。
【００９８】
本発明の更に別の態様においては、1100℃〜1400℃の温度でカーボンナノチューブのコアを一つの金属カーバイド好ましくはシリコンカーバイドまたはアルミニウムカーバイドに変換することが可能である。その後、シリコンカーバイドナノロッドを別の金属たとえばMoOと接触させることによって、混成カーバイドナノロッドが提供され、それはシリコンカーバイド（好ましくは、βSiC）、コア、およびもう一つのＱ系カーバイド部分を有する。たとえば、MoOが使用されるときには、SiCナノロッドは、外層またはMoC系ナノロッドであることができるであろうMoC部分を有することができる。従って、得られるナノロッドは混成カーバイド系ナノロッドであり、そこではナノロッドの一部がSiC系でありそして別の部分がMoC系である。珪化モリブデンの有益な存在もあるらしい。上記のような混成カーバイドナノチューブまたはナノロッドは高温化学反応における、特に石油化学分野での、触媒担体として又は直接に触媒として、特に適している。
【００９９】
上記改良の更に別の態様においては、ナノチューブのカーバイド部分がさらにオキシカーバイド部分を含むように、カーバイド部分を有するナノチューブに酸化的処理を受けさせることが可能である。オキシカーバイド部分は、カーボンナノチューブまたはカーバイドナノロッドの、上、中および内部の、いずれかの場所に位置したオキシカーバイド化合物を含む。
【０１００】
オキシカーバイド化合物は現在知られている又は後に開発されるどのやり方でもナノチューブの上に位置させることができる。同様に、カーバイド部分を有するナノチューブは空気に露出されることができる、又は浸炭、もしくは、ナノチューブのカーバイド部分を部分的に又は完全にオキシカーバイドナノロッド部分に転化させるいずれか他の手段、をほどこされることもできる。従って、カーボン−カーバイド−オキシカーバイド・ナノチューブ−ナノロッド・ハイブリッドとも称される、一部がカーボンナノチューブのままであり、一部がカーバイドナノロッドであり、そして一部がオキシカーバイドナノロッドである、カーボンナノチューブを提供することが可能である。
【０１０１】
カーバイドおよびオキシカーバイド剛性多孔性構造体
本発明はまた、カーバイドナノロッド、オキシカーバイドナノロッド、および支持されたカーバイドおよびオキシカーバイド・カーボンナノチューブ、から製造された剛性多孔性構造体、およびその製造方法に関する。得られる構造体は触媒作用、クロマトグラフィー、濾過システム、電極、バッテリーなどに使用されてもよい。
【０１０２】
本発明による剛性多孔性構造体は高い接近容易な表面積を有する。すなわち、それら構造体はミクロ孔（すなわち、2 nm未満の直径または断面を有する細孔）を実質的に含有しない高い表面積を有する。本発明は撚り合わせたカーボンナノチューブおよび／カーバイドおよび／またはオキシカーバイドナノロッドを含む多孔性構造体の機械的団結性および／または剛さを増大させることに関する。本発明に従って製造されたそれら構造体は通常のカーボンナノチューブまたはナノロッド構造体よりも高い圧潰強さを有する。本発明はナノチューブおよび／またはナノロッドと他のナノチューブおよび／またはナノロッドがナノロッドおよび／またはナノロッドの交点において結合される又は接着されるようにすることによる、カーボン構造体の剛さを改良する方法を提供する。結合は次のように誘発させることができる：ナノチューブの表面の化学的修飾で結合を促進することによって、「接着」剤を添加することによって、および／またはナノチューブを熱分解して相互連結点(interconnect points)で融合もしくは結合を起こさせることによって。
【０１０３】
ナノチューブまたはナノロッドは離散ナノチューブおよび／またはナノロッドの形態またはナノチューブおよびナノロッドの凝集体粒子の形態であることができる。前者はかなり一様な性質を有する構造体を生じる。後者は互いに結合されたナノチューブおよび／またはナノロッド凝集体粒子を含む全体のマクロ構造と個々の凝集体粒子内の撚り合わせたナノチューブおよび／またはナノロッドのミクロ構造とを含む2段構成を有する構造体である。
【０１０４】
一態様においては、個々の離散ナノチューブおよび／またはナノロッドが構造体を形成する。これらの場合には、粒子内の個別ナノチューブ／またはナノロッド・ストランドの分布はストランド間の実質的に規則的な間隔をもって実質的に一様である。これら間隔（通常の支持体における細孔に類似している）は構造体の密度に従って多様であり、そして大まかには、最も密な場合の15 nmから最も軽い粒子（たとえば、オープンネット凝集体から形成された固体集団）における平均50-60 nmまでの範囲にある。通常の炭素支持体におけるミクロ孔（<2 nm）に相当するであろう空洞または空間は存在しない。
【０１０５】
別の態様によれば、個々のナノチューブおよび／ナノロッドの分布は実質的に非一様な細孔構造をもって実質的に非一様である。いずれにしても、他の触媒および触媒支持体の中にしばしば存在するミクロ孔に相当する空洞または空間は存在しない。
【０１０６】
これら剛性多孔性材料はたとえば固定床反応器の中で使用するための現在入手可能な高表面積材料よりも優れている。構造体の頑丈度(ruggedness)、気孔度（細孔容積および細孔構造の両方）、およびカーバイドナノロッドおよび／またはオキシカーバイドナノロッドの純度、は有意に改良される。これらの性質を比較的高い表面積と組み合わせることは有効な特性をもつ独特の材料を提供する。
【０１０７】
本発明の一態様は、約10 m2/gmより大きい、好ましくは50 m2/gmより大きい、接近容易な表面積を有し、ミクロ孔を実質的に含有せず、そして約1 lbより大きい圧潰強さを有する、カーバイドナノロッドを含む剛性多孔性構造体に関する。この構造体は好ましくは、0.5 g/cm3より大きい密度と、0.8 cm3/gより大きい気孔度を有する。好ましくは、この構造体は撚り合わせた相互連結されたカーバイドナノロッドを含み、そしてミクロ孔を実質的に含有しない。
【０１０８】
一態様によれば、剛性多孔性構造体はオキシカーバイド化合物を含むカーバイドナノロッドを包含しており、約10 m2/gmより大きい、好ましくは50 m2/gmより大きい、接近容易な表面積を有しており、ミクロ孔を実質的に含有しておらず、約1 lbより大きい圧潰強さと、0.5 g/cm3より大きい密度と、0.8 cm3/gより大きい気孔度を有している。
【０１０９】
別の態様によれば、剛性多孔性構造体は、約10 m2/gmより大きい、好ましくは50 m2/gmより大きい、接近容易な表面積を有し、ミクロ孔を実質的に含有せず、約1 lbより大きい圧潰強さと、0.5 g/cm3より大きい密度と、0.8 cm3/gより大きい気孔度を有するオキシカーバイドナノロッドを包含している。
【０１１０】
本発明の更に別の態様によれば、剛性多孔性構造体はカーバイド部分を含むカーボンナノチューブを包含している。カーバイド部分の位置はカーバイドナノチューブの表面上に、またはカーバイドナノチューブの上、中もしくは内部のいずれかの位置にあることもできる、またはカーバイド部分はカーバイドナノロッドに転化されてカーボンナノチューブ−カーバイドナノロッド・ハイブリッドを形成することができる。いずれにしても、これら剛性多孔性構造体の触媒有効性は得られた複合体の上のカーバイド部分によって影響されない。この剛性多孔性構造体は、約10 m2/gmより大きい、好ましくは50 m2/gmより大きい、接近容易な表面積を有し、ミクロ孔を実質的に含有せず、約1 lbより大きい圧潰強さと、0.5 g/cm3より大きい密度と、0.8 cm3/gより大きい気孔度を有する。
【０１１１】
別の関連態様においては、剛性多孔性構造体はカーバイド部分とオキシカーバイド部分を有するカーボンナノチューブを包含している。オキシカーバイド部分の位置はカーバイド部分の表面上に、またはカーバイド部分の上、中もしくは内部のいずれかの位置にあることもできる。
【０１１２】
酸化的処理の或る条件下では、カーボン−カーバイド・ナノチューブ−ナノロッド・ハイブリッドのカーバイドナノロッド部の一部分をオキシカーバイドに転化することが可能である。カーボン−カーバイド−オキシカーバイド・ナノチューブ−ナノロッド・ハイブリッドを組み込んである剛性多孔性構造体は約10 m2/gmより大きい接近容易な表面積を有し、ミクロ孔を実質的に含有せず、約1 lbより大きい圧潰強さと、0.5 g/cm3より大きい密度と、0.8 cm3/gより大きい気孔度を有する。
【０１１３】
一態様によれば、上記の剛性多孔性構造体は、前記剛性構造体全体にわたって一様でありかつ均等に分布されているナノチューブおよび／またはナノロッドを含む。すなわち、各構造体はナノチューブおよび／またはナノロッドの剛性でかつ一様な集成体である。それら構造体は前記ナノチューブおよび／またはナノロッドの間に実質的に一様な通路および間隔を含んでいる。通路または間隔は各々が実質的に同じ断面を有しておりそして実質的に均等に間隔をとっているということで一様である。好ましくは、ナノチューブおよび／またはナノロッドの間の平均距離は約0.03ミクロン未満でかつ約0.005ミクロンより大きい。平均距離は構造体の密度に依存して変動してもよい。
【０１１４】
別の態様によれば、上記の剛性多孔性構造体は、前記剛性構造体全体にわたって非一様でありかつ不均等に分布されているナノチューブおよび／またはナノロッドを含む。それら剛性構造体は前記ナノロッドの間に実質的に非一様な通路および間隔を含んでいる。通路または間隔は非一様な断面を有しておりそして実質的に不均等に間隔をとっている。ナノチューブおよび／またはナノロッドの間の平均距離は0.005ミクロンから0.03ミクロンの間で変動する。ナノチューブおよび／またはナノロッドの間の平均距離は構造体の密度に依存して変動してもよい。
【０１１５】
別の態様によれば、剛性多孔性構造体は、前記剛性構造体を形成するために相互連結されたナノチューブおよび／またはナノロッド凝集体粒子の形態でナノチューブおよび／またはナノロッドを含む。これら剛性多孔性構造体は、相互連結された凝集体粒子の間のより大きな凝集体間隔と、凝集体粒子内部の個々のナノチューブおよび／またはナノロッド間のより小さなナノチューブおよび／またはナノロッド間隔とを含む。好ましくは、前記個々の凝集体間の平均最大距離は約0.1ミクロン未満でかつ約0.001ミクロンより大きい。凝集体粒子は、たとえば、バードネストに似ているナノチューブおよび／またはナノロッドの無作為に絡み合ったボールおよび／または中心軸が一般に互いに平行に配列されているナノチューブおよび／またはナノロッドの束、の粒子を包含してもよい。
【０１１６】
本発明の別の局面は特定されたサイズ寸法の剛性多孔性の粒子状物またはペレットを提供する能力に関する。たとえば、流動充填床(fluidized packed bed)に使用するのに適するサイズの多孔性粒子状物またはペレット。方法は多数のナノロッドおよび／またはナノチューブおよび／またはナノロッド凝集体を製造し、凝集体またはナノチューブおよび／またはナノロッドをそれらの交点で融合または接着させて大きな剛性バルク固体集団を形成し、そしてその固体集団をサイズダウンして所期用途に適するサイズを有する剛性の多孔性の高い表面積の粒子状物のピースにする、たとえば、充填床を形成するのに適する粒子サイズにする、ことを伴う。
【０１１７】
剛性多孔性構造体を製造する一般的方法
上記の剛性多孔性構造体は、ナノチューブおよび／またはナノロッドを他のナノファイバーとファイバー交点で結合を形成させる又は接着されるようにすることによって生成される。結合は次のように誘発させることができる：ナノファイバーの表面の化学的修飾で結合を促進することによって、「接着」剤を添加することによって、および／またはナノファイバーを熱分解して相互連結点で融合もしくは結合を起こさせることによって。本願明細書の中に組み入れられる、1997年5月15日に出願された米国特許出願08/857,383号は、カーボンナノファイバーまたはナノチューブから剛性多孔性構造体を形成するプロセスを記載している。これらプロセスは、カーバイドを含みそして別態様ではオキシカーバイドをも含む離散未統一ナノチューブまたはナノチューブ凝集体を包含している剛性多孔性構造体であって、カーボンナノチューブの形態構造が実質的に保持されている、前記構造体、を形成するのに等しく応用可能である。これら方法はカーバイドまたはオキシカーバイドナノロッドを未統一に又は凝集体として含む剛性多孔性構造体を形成するのにも応用可能である。加えて、これら方法はまた、カーボン−カーバイド・ナノチューブ−ナノロッドおよび／またはカーボン−カーバイド−オキシカーバイド・ナノチューブ−ナノロッドのハイブリッドを含む剛性多孔性構造体を形成するのにも応用可能である。
【０１１８】
いくつかのその他の態様においては、カーバイドナノロッドを含む剛性多孔性構造体は、カーボンナノチューブからつくられた剛性多孔性構造体を、カーボンナノチューブの全炭素を又は炭素の一部分だけをカーバイド系化合物に転化するのに十分な条件下で、揮発性Ｑ系化合物と接触させることによって、製造される。
【０１１９】
剛性の、高い気孔度の構造体は、通例のナノチューブまたはナノチューブ凝集体から、表面修飾されたナノファイバー（すなわち、表面酸化されたナノチューブ）をもって又はなしで、形成することができる。表面酸化されたナノチューブは、本願明細書の中に組み入れられる、1997年5月15日に出願された米国特許出願08/856,657号および1997年5月15日に出願された米国特許出願08/857,383号に記載されている方法に従って架橋され、それから、浸炭されて、ミクロ孔を実質的に含有せず、一様な細孔構造を有する剛性の多孔性カーボン構造体を形成することができる。
【０１２０】
カーバイド系剛性多孔性構造体
を製造する好ましい方法
カーバイドナノロッドを含む剛性多孔性構造体を製造する方法が多数ある。一態様においては、上記のように製造された剛性の多孔性カーボン構造体は剛性の多孔性カーボン構造体のカーボンナノチューブをカーバイドナノロッドに転化するのに十分な温度および圧力の条件下でＱ系化合物と接触させられる。剛性多孔性カーバイド構造体のカーボンナノチューブのカーバイド部分の位置はカーボンナノチューブの表面上に、またはカーボンナノチューブの上、中もしくは内部のいずれかの場所にあることもできる、または転化が完全であるときはカーボンナノチューブ全体が実質的に中実のカーボンナノロッドに変換されている。ここでの教示を身につけると、当業者は、剛性多孔性カーボン構造体の中に存在するカーボンナノチューブを、カーバイド部分を有するカーボンナノチューブを含む剛性の多孔性カーバイド系構造体に転化するのに、そのカーバイド部分がカーボンナノチューブ上の位置を及び約20%〜約85%の量好ましくは85重量%を越す量を変動できる、その転化レートを如何にして制御するかを、通常事項として、そして更なる発明または過度の実験を必要とすることなく、決定できる。
【０１２１】
本発明のカーバイド系剛性多孔性構造体は約10 m2/gm〜100 m2/gmの接近容易な表面積を有し、そしてミクロ孔を実質的に含有しない。これら構造体は個々のカーバイド系ナノロッドと比較すると、増大した機械的団結性および磨砕抵抗を有する。カーバイド系の剛性多孔性構造体は、0.5 g/cm3より大きい密度と、0.8 cm3/gより大きい気孔度を有する。この構造体は少なくとも10ミクロンでかつ2 cm以下の少なくとも二つの次元を有する。出発の剛性多孔性カーボン構造体の細孔構造に依存して、カーバイド系の剛性多孔性構造体の多孔性構造は一様または非一様または二峰性であることができる。
【０１２２】
剛性多孔性構造体が一様である場合には、前記カーバイド系ナノロッド間の平均距離は約0.03ミクロン未満でかつ約0.005ミクロンより大きい。別の態様においては、剛性多孔性構造体はカーバイド系ナノロッドを、個々の凝集体間の距離が接触点〜1μの範囲にある相互連結された凝集体粒子の形態で、含む。カーバイド系ナノロッド剛性多孔性構造体がナノチューブ凝集体を含む剛性多孔性カーボン構造体から形成された場合には、構造体は相互連結された凝集体粒子間の凝集体間隔と、凝集体粒子内部のナノロッド間のカーバイドナノロッド間隔を有する。結果として、剛性多孔性構造体は二峰性細孔分布を有する。
【０１２３】
本発明の一態様はカーバイドナノロッドの凝集体の押出物を含む剛性多孔性構造体に関し、そこでは、カーバイドナノロッドは、セルロース、炭水化物、ポリエチレン、ポリスチレン、ナイロン、ポリウレタン、ポリエステル、ポリアミド、ポリ（ジメチルシロキサン）およびフェノール樹脂のような、結合剤によって互いに接着される。理論によって拘束されるものではないが、剛性の多孔性カーボン構造体からカーバイド系の剛性多孔性構造体への転化は完全であろうと又は部分的であろうと、先に説明したように擬似トポタクチックな仕方で遂行されると考えられる。
【０１２４】
オキシカーバイド系剛性多孔性構造体
を製造する好ましい方法
オキシカーバイドナノロッドおよび／またはカーバイド部分とさらにオキシカーバイド部分を含むナノチューブを含む剛性多孔性構造体を製造する方法が多数存在する。一態様においては、カーバイド系剛性多孔性構造体は、この分野でおよび1996年11月13日に発行されたLedoux他の米国特許第5,576,466号に開示されているような酸化的処理を受けさせられる。
【０１２５】
別の態様においては、オキシカーバイド部分および／またはカーバイド部分を有するカーボンナノチューブを含む剛性多孔性構造体は、部分的にカーバイドナノロッドに転化されている剛性の多孔性カーボン構造体に、従来開示された酸化的処理を受けさせることによって、製造される。
【０１２６】
別の態様においては、離散カーバイドナノロッドは酸化的処理を受け、それから、本願明細書の中に組み入れられる1997年5月15日に出願された米国特許出願08/857,383号に開示されているのに似た方法に従って剛性多孔性構造体に集成される。
【０１２７】
さらに別の態様においては、部分的にカーバイドナノロッドに転化されている離散カーボンナノチューブまたはカーボンナノチューブの凝集体はさらに酸化的処理を受け、それから、1997年5月15日に出願された米国特許出願08/857,383号に開示された方法に従って集成される。
【０１２８】
触媒組成物
本発明の、カーバイドおよび／またはオキシカーバイドナノロッド、およびカーバイドおよび／またはオキシカーバイド部分を有するナノチューブは、従来教示されたカーバイドおよびオキシカーバイド触媒に比べて、優れた比表面積を有する。結果として、それらは自己支持された触媒の製造において及び支持された触媒の製造における触媒支持体として特に有効である。本発明の自己支持された触媒はナノチューブおよび／またはナノロッドを含む触媒組成物、およびそれを含む剛性多孔性構造体を包含する。本発明の自己支持された触媒は活性触媒コンパウンドを構成し、そして、ここに詳しく記載されているように多数の不均一系反応を触媒するのに追加の物理的支持体なしで使用されることができる。本発明の支持された触媒は、ナノファイバーおよび／またはナノロッド剛性多孔性構造体を包含する支持体と、それに支持された触媒作用上有効な量の触媒とを含む。
【０１２９】
カーボンナノチューブ構造体の独特の高いマクロ気孔度、それら構造体の巨視的形態構造の結果、は自己支持された触媒の中への及びそこからの、反応体および生成物の拡散および熱の流れを大いに促進する。この独特の気孔度は、静的状態ではなく動的状態で主にマクロ孔を構成する異常に高い内部間隙容積を生じさせるナノチューブおよび／またはナノロッドの無作為な絡み合いまたは撚り合わせから生じる。流体相からの持続した分離性と、微細物としての触媒損失の低さは、プロセス性能と経済性も改善する。自己支持された触媒としてのナノチューブおよび／またはナノロッド構造体のその他の利点は高い純度、改良された触媒装填容量、および、酸および塩基に対する化学的抵抗性、を包含する。自己支持された触媒として、カーボンナノチューブおよび／またはナノロッドの凝集体は、気孔度、表面積、分離性および純度における優れた化学的および物理的性質を与える。
【０１３０】
ナノチューブおよび／またはナノロッドから製造された自己支持された触媒は様々なプロセスにおいて遭遇する詰りの問題を改善する。さらに、大きな細孔が優勢であることから、拡散または物質移動制限反応においてしばしば遭遇する問題を取り除く。高い気孔度は有意に増大した触媒寿命を確実にする。
【０１３１】
本発明の一態様は、少なくとも1.0 nmから100 nm未満の間の、好ましくは3.5 nmから20 nmの間の、直径を有するカーバイド系ナノロッドを含む触媒組成物である自己支持された触媒に関する。カーバイド系ナノロッドは実質的にカーバイドナノロッドに転化されているカーボンナノロッドから製造されている。この態様の触媒組成物においては、カーバイドナノロッドは元のカーボンナノチューブの構造を実質的に維持する。従って、カーバイドナノロッドは一様な、非一様な又は二峰性の多孔性構造を有することができる。これら触媒組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換のような、反応を触媒するための触媒として使用できる。
【０１３２】
カーバイドおよびオキシカーバイドナノロッドの
凝集体に支持された触媒組成物
応用に依存して、本発明の剛性多孔性構造体は自己支持された触媒としても及び触媒としても使用できる。通例のナノチューブおよび／またはナノロッドを含む触媒についていえるように、本発明の剛性多孔性構造体を含む触媒および触媒支持体は独特の性質を有する。それらは格別にメソ孔性および／またはマクロ孔性である。それらはまた、純であり、そして磨砕、圧縮およびせん断抵抗性であり、そして結果として、長い使用寿命にわたって流体相反応媒体から分離できる。本発明の剛性多孔性構造体の増大した剛さはその構造体を含む触媒および触媒支持体をして固定床触媒反応に使用されることを可能にする。サイズ規制された剛性構造体を含有する充填物を形成することができ、そして剛性構造体は硬くそして圧縮に耐えるので充填物の形状および気孔度を有意に変化させることなく充填物の中を流体または気体が通過できる。
【０１３３】
ナノロッド凝集体、好ましくはシリコンカーバイドおよびアルミニウムカーバイド系ナノロッド、から形成された剛性構造体は触媒支持体として使用するための特に好ましい構造体である。
【０１３４】
ナノロッド構造体によって示される性質の組合せは独特である。既知の触媒支持体はこのような高い気孔度と高い接近容易表面積と磨砕抵抗性を組み合わせたものはなかった。ナノロッド構造体によって示される性質の組合せはカーバイド触媒支持体の使用を受け容れやすいどの触媒系にも有利である。ナノロッド構造体をつくりあげている多数のナノロッドは非常に多数の接合点を提供し、それら接合点で触媒粒子はナノロッド構造体の中の多数ナノロッドに結合することができる。これは支持された触媒をより堅固に保持する触媒支持体を提供する。さらに、ナノロッド構造体はナノロッドの単位重量当りの高い触媒装填量を許す。しかしながら、触媒装填量は支持された触媒の全重量に基づいて一般的に0.01重量%より大きい、好ましくは0.1重量%より大きいが、5重量%未満である。通常、5重量%より大きい触媒装填量は有効でない、しかしながら、支持された触媒の全重量に基づいて5重量%より大きい活性触媒の触媒装填量は本発明の意図する範囲内に容易に入る、すなわち、本発明の支持体の重量に基づいて100重量%を越す装填量はナノロッド構造体の気孔度およびここに論じられたその他の因子のためである。望ましい水素化用触媒は白金族（ルテニウム、オスミウム、ロジウム、イリジウム、パラジウムおよび白金、またはそれらの混合物）、好ましくは、パラジウムおよび白金またはそれらの混合物、である。特に鉄、ニッケルおよびコバルトを包含するVII族金属も魅力的な水素化用触媒である。
【０１３５】
酸化（部分酸化を包含する）用触媒も、カーバイドおよびオキシカーバイド・ナノチューブおよびナノチューブ構造体に支持されてもよい。望ましい金属酸化用触媒は上記に列挙された白金族の成員ばかりでなく、銀およびVIII族金属も包含する。酸化用触媒は既知の金属塩も包含し、バナジウム、テルル、マンガン、クロム、銅、モリブデンおよびそれらの混合物の塩を包含し、より詳しくは、Golodets, G.I. & Ross, J.R.H., Studies in Surface Science, 15, Elsevier Press, NYC 1983によって「分子酸素を伴う不均一系触媒反応(Heterogeneous Catalytic Reactions Involving Molecular Oxygen)」の中に記載されている。
【０１３６】
活性触媒はその他のカーバイド化合物、たとえば、Ti、Ta、Hf、Nb、Zr、Mo、VおよびWのカーバイド、を包含する。これら支持された触媒は特に、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換向けに有効である。
【０１３７】
それらの高い純度ゆえに、カーバイドナノロッド凝集体は酸および塩基による攻撃に対して高い耐性を有する。この特徴は有益である、何故ならば、触媒再生への一つの道は酸または塩基による再生である。強酸または強塩基を使用する再生プロセスが使用できる。この耐薬品性は本発明のカーバイド支持体が非常に腐食性の環境で使用されることをも可能にする。
【０１３８】
支持された触媒は触媒作用上有効な量の触媒を剛性ナノロッド構造体に支持することによってつくられる。用語「ナノチューブおよび／またはナノロッド構造体に」は、限定されることなく、構造体の上、中および内部、およびそのナノチューブおよび／またはナノロッドの上、を包囲する。上記用語は互換性をもって使用されてもよい。触媒は剛性構造体が形成される前、剛性構造体が形成されている間（すなわち、分散媒体に添加）または剛性構造体が形成された後に、ナノチューブおよび／またはナノロッドまたは凝集体の上に組み込まれることができる。
【０１３９】
本発明の不均質な支持された触媒を製造する方法は吸着、初発濡れ含浸(incipient wetness impregnation)および沈殿を包含する。支持された触媒は、触媒を凝集体支持体の上に組み込むことによって又はそれを現場で生成することによってどちらかで製造されてもよい、そして触媒はそれが凝集体の中に入れられる前に活性であってもよいし又は現場で活性化されてもよい。
【０１４０】
パラジウム、ロジウムまたは白金のような触媒性遷移金属と、ホスフィンのような配位子との配位錯体のような触媒は、所期装填量にとって適する時間の間ナノロッドを触媒または触媒前駆体の溶液の中でスラリ化することによって、吸着されることができる。
【０１４１】
これらおよびその他の方法は触媒支持体を形成するのに使用されてもよい。ナノチューブ構造体を使用して触媒支持体を製造するのに適する方法のより詳細な記述は、本願明細書の中に組み入れられる1997年5月15日に出願された「剛性多孔性カーボン構造体、それの製造方法および使用方法、およびそれを含有する製品(rigid Porous Carbon Structures, Methods of Making, Methods of Using and Products Containing Same)」と称するMoy他の米国特許出願08/857,383号に記載されている。
【０１４２】
好ましい触媒組成物およびそれらの使用
本発明の一態様はオキシカーバイド系ナノロッドの多数を包含している組成物を含む触媒に関する。各ナノロッドは3.5 nmから20 nmの間の実質的に一様な直径を有する。上記のとおり、オキシカーバイド系ナノロッドは実質的に中実であり、実質的に多結晶性固体を形成し、そして個々のナノロッドは主として未融合である。
【０１４３】
別の態様は上記のようなオキシカーバイド系ナノロッドを包含している剛性多孔性構造体を含む触媒に関する。各触媒組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換からなる群から選ばれた流体相反応における触媒として使用できる。
【０１４４】
本発明の別の態様はＱ系ナノロッド（ここで、QはB、Si、Al、Ti、Ta、Nb、Zr、Hf、Mo、VおよびWからなる群から選ばれる）の多数を包含している組成物を含む触媒に関する。得られるカーバイドナノロッドは非一様または一様に分布されることもできるし、又は相互連結された凝集体粒子の形態であることができる。
【０１４５】
関連態様においては、触媒は、押出物の状態に形成されそして接着剤によって又は剛性多孔性構造体を形成するのに十分ないずれか他の仕方で接合されている上記のQ系ナノロッドに基づいた剛性多孔性構造体を含む。このすぐ上に論じられた各触媒組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換からなる群から選ばれた流体相反応における触媒として使用できる。
【０１４６】
別の態様は、カーバイド系ナノロッドの上、中または内部のいずれかの場所にさらにオキシカーバイド化合物を含む前記カーバイド系ナノロッドの多数を包含している組成物を含む触媒に関する。
【０１４７】
関連態様においては、触媒は、接着剤によって又は剛性多孔性構造体を形成するのに十分ないずれか他の仕方で剛性多孔性構造体の状態に接合された押出物の状態に形成されているオキシカーバイドを含むカーバイド系ナノロッドを包含する剛性多孔性構造体を含む。このすぐ上に論じられた各触媒組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換からなる群から選ばれた流体相反応における触媒として使用できる。
【０１４８】
別の態様は実質的に一様な直径を有するカーボンナノチューブの多数を包含している組成物を含む触媒に関する。この態様においては、カーボンナノチューブはカーバイド化合物を、ナノチューブの上、中または内部のいずれかの場所に、好ましくはナノチューブの表面上に、含む。さらに別の関連態様においては、カーボンナノチューブはさらにオキシカーバイド化合物をナノチューブの上、中または内部に、好ましくは、本明細書の「支持されたカーバイドおよびオキシカーバイド」の項により詳しく説明されているように表面上に、含む。これらの態様においては、ナノチューブ形態構造は実質的に維持される。
【０１４９】
関連態様においては、触媒はカーバイド化合物をおよび別の態様においては上記のようにオキシカーバイド化合物をも含むカーボンナノチューブを包含している剛性多孔性構造体を含む。各剛性多孔性構造体は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換からなる群から選ばれた流体相反応における触媒として有効である。
【０１５０】
別の態様においては、触媒組成物はナノチューブ−ナノロッド・ハイブリッド構造を形成するカーバイドナノロッドに転化されているカーバイド部分を有するカーボンナノチューブの多数を包含している。別の関連態様においては、触媒組成物は、カーバイドナノロッド部分をおよび加えてオキシカーバイドナノロッドに転化されているオキシカーバイド部分をも有するカーボンナノチューブの多数を包含している。さらに他の関連態様においては、前記カーボンナノチューブは剛性多孔性構造体の中に包含されていることができ、そこではカーボンナノチューブは押出物の状態に形成されており、そして／またはそうでなくても剛性多孔性構造体を形成するように連結されている。この触媒組成物は、水素化、水素化脱硫、水素化脱窒素化、水素化脱金属化、水素化脱酸素化、水素化脱芳香族化、脱水素化、水素化分解、異性化、アルキル化、脱アルキル化、およびアルキル交換からなる群から選ばれた流体相反応における触媒として有効である。
【０１５１】
実施例
本発明は下記実施例にさらに記載されている。実施例は本発明の範囲に入る生成物のいくつかの及びその製造方法の例証である。それらは勿論、如何なる仕方でも、本発明の範囲を制限するものではない。本発明に関しては多数の変更および改変が可能である。下記実施例に使用された材料は容易に商業的に入手可能である。
【０１５２】
以下の実験の全てにおいて、カーボン源はマサチューセッツ州ケンブリッジのHyperion Catalysis Internationalによって製造された通りのカーボンナノチューブの凝集体によって提供された。カーボンナノチューブの凝集体は本明細書中の上記の「ナノチューブ凝集体および集成体」の項に記載されているようなコーマヤーン（「CY」）としても知られたコットンキャンディ(cotton candy)（「CC」）の形態であった。
【０１５３】
実施例１
カーボンナノチューブ凝集体のモリブデン・アセチルアセトネート含浸
によるモリブデンカーバイド前駆体の製造
6.5 cc/gmの気孔度を有するCC凝集体の粉末試料5グラムに、所期のC：Mo原子比にとって必要な正確な量のMoO2(C5H7O2)2またはモリブデン・アセチルアセトネート（以後、Moacacと称する）を含有するエタノール溶液35 ccを、初発濡れ法によって含浸させた。得られた混合物は完全真空で、110℃で18時間乾燥され、その間にMo前駆体は分解してモリブデンサブオキシドの混合物、一般にMoO3-x（ここでｘは0または1である）として表わされる、になった。この試料は下記の実施例５、６または７に記載されているように不活性雰囲気下での注意深い焼成によってカーバイド触媒へ転化するために取っておかれた。
【０１５４】
実施例２
カーボンナノチューブ凝集体のモリブデン酸アンモニウム含浸
によるモリブデンカーバイド前駆体の製造
含浸溶液が、所期のC：Mo原子比にとって必要な正確な量のアンモニウム・ヘプタモリブデート・４水和物または(NH4)6Mo7O24・4H2O（ここでは、モリブデン酸アンモニウムと称される）を含有する水溶液であったこと以外は、上記実施例１に使用されているのに似た手順に従った。得られた混合物は完全真空で、225℃で18時間乾燥され、その間にヘプタモリブデート化合物はMoO3に分解された。この試料は実施例５、６または７により詳しく記載されているような不活性雰囲気下での注意深い焼成によってカーバイド触媒へ転化するために取っておかれた。
【０１５５】
実施例３
モリブデン・アセチルアセトネートまたはモリブデン酸アンモニウム含浸
によるモリブデンカーバイド押出物前駆体の製造
CCまたはCYタイプ凝集体は「官能化されたナノチューブ」と称する1994年12月8日に出願された米国特許08/352,400号に記載されているように硝酸によって酸化された、約0.6 mg/gの酸滴定量を有する酸化CC凝集体になった。
【０１５６】
カーボンナノチューブの酸化CCタイプ凝集体5グラムを、Moacacのエタノール溶液またはアンモニウム・ヘプタモリブデート・４水和物の水溶液（各溶液は所期のC：Mo装填量にとって必要な正確な量のMo化合物を含有している）どちらかと十分に混合した。混合物はペーストが均質な稠度(consistency)を有するまでブレイベンダー(Braybender)ニーダーで混練することによって遂行された。混練試料から過剰の溶剤は、約8重量%〜約10重量%の固形分が得られるまで、蒸発によって除去された。それから、材料は空気ガン押出機(pneumatic gun extruder)を使用することによって押し出された。押出物は約1/8"直径および数センチメートルの長さであった。それから、押出物は空気中で、200℃で18時間乾燥され、その間にいくらかの収縮が起こった。それから、乾燥押出物は約1/6インチ×1/4インチのピースに分けられ、それらピースはここに実施例５、６および７に記載されているように注意深い焼成によってカーバイド触媒へ転化するために取って置かれた。
【０１５７】
実施例４
カーボンナノチューブ凝集体をモリブデン酸アンモニウム又は酸化モリブデンと
混合することによるモリブデンカーバイド前駆体の製造
成長されたままのCCまたはCY凝集体は実施例３に記載されているように硝酸によって酸化されて約0.6 mg/gの酸滴定量を有する酸化CC凝集体になった。
【０１５８】
カーボンナノチューブの酸化CCタイプ凝集体5グラムを、試料をモルタルまたはペースト状に混練することによって所期のC：Mo原子比にとって必要な正確な量のアンモニウム・ヘプタモリブデート・４水和物またはMoO3のどちらかと物理的に混合した。酸化カーボンナノチューブ粉末除塵をコントロール下に保つために及びモリブデン前駆体粒子とカーボンナノチューブ凝集体の間の接触を促進するために、少量の湿潤剤たとえば水またはエチレングリコールを定期的に添加された。混合物が均質な稠密なペーストに混練された後で、過剰溶剤は試料の混練を継続している間に穏やかに温めることによって除去された。それから、混合物は空気中で、200℃で14時間乾燥され、そしてここに実施例５、６および７に記載されているように注意深い焼成によってカーバイド触媒へ転化するために取って置かれた。
【０１５９】
実施例５
モリブデンカーバイド前駆体の600℃または625℃での焼成
モリブデンカーバイド前駆体の秤量試料を磁製ボートの中に装填し、それから、そのボートを1インチの石英管の中に水平に置いた。管とボートの集成装置を、プログラム可能な温度コントローラーと可動熱電対を装着した高温炉に入れた。熱電対はボートの端に直に接して置かれた。試料はアルゴンのゆっくりした流れ即ち数標準cc／分の下で、5℃／分の加熱速度で200℃まで、その後、1℃／分で600℃または625℃の最終温度まで、加熱された。試料はこの温度で18時間維持された。純粋なMo2Cは大気酸素と激しく反応するので、アルゴン中で周囲温度に冷却した後に、試料はそれらの上に1時間にわたって3% O2／Arを通すことによって不動態化された。
【０１６０】
実施例６
モリブデンカーバイドカーボン前駆体の800℃での焼成
600℃までは、上記実施例５に記載されているのと同じ手順に従った。それから、試料は600℃で1時間維持された。その後、加熱は再び1℃／分の同じ速度で800℃まで続けられ、そしてその温度でさらに3時間維持された。アルゴン中での冷却の後、試料は3% O2／Arを使用して不動態化された。
【０１６１】
実施例７
モリブデンカーバイドカーバイド前駆体の1000℃での焼成
800℃までは、上記実施例６に記載されているのと同じ手順に従い、800℃の温度で試料は1時間維持された。その後、試料の加熱は再び1℃／分の速度で1000℃まで続けられ、そしてその温度で0.5時間維持された。アルゴン中での冷却の後、試料は3% O2／Arを使用して不動態化された。
【０１６２】
実施例１〜７の結果
無支持のカーバイドナノロッドおよびカーボンナノチューブ上に支持されたカーバイドナノ粒子は上記実施例１〜７に従って製造された。下記の表１には、選ばれた実験についての実験条件とXRD結果をまとめてある。
【０１６３】
表１  モリブデンカーバイド製造についての結果のまとめ
2 MoO3  ＋  7 C    →    Mo2C  ＋  6 CO
試料   方法     T℃ C:Mo初期 重量損失(理論)   相、XRD
1     Moacac (s)b  600   4 (94)e    27 (44)      C, MoO2, Mo2C(六方晶)
2     MoO3 (s)a    800  35 (38)e    23 (35)      C, Mo2C(立方晶)
3     MoO3 (s)a    800  40 (34)e    na          C, Mo2C(六方晶)
4     Moacac (s)b  800  10 (85)e    31 (32)      C, Mo2C(六方晶)
5     Moacac (s)b  800  20 (57)e    27 (22)      Mo2C(六方晶/立方晶), Mo
6     MoO3 (s)b   1000  10 (85)e    41 (32)      Mo2C(六方晶), Mo
7     MoO3 (s)b   1000  20 (57)e    27 (22)      Mo2C(六方晶/立方晶), Mo
8     MoO3 (s)b   1000  10 (85)e    38 (32)      C, Mo2C(六方晶)
9     MoO3 (s)b    625  30 (43)e    20 (17)      C, Mo2C(六方晶/立方晶)
10    MoO3 (s)b    625  20 (57)e    27 (22)      C, Mo2C(六方晶), MoO2
11    MoO3 (s)b   1000  50 (28)e    12 (11)      C, Mo2C(六方晶/立方晶)
12    MoO3 (s)c    800  3.5 (100)e   55 (55)      Mo2C(六方晶/立方晶)
aカーボンナノチューブの凝集体の含浸粉末
bカーボンナノチューブの凝集体の含浸押出物
cMo前駆体と物理的に混合されたカーボンナノチューブの凝集体の粉末
eMo前駆体からMo2Cへの完全転化を想定して計算された、最終焼成生成物中のMo2C量                                                                    
【０１６４】
上記表１にまとめられている全ての実験が従った化学反応はその冒頭に示されている。方法の欄には、カーボンナノロッドとの反応によってMo2Cに転化されたモリブデン前駆体が掲載されている。Moacacはモリブデニル・アセチルアセトネートを指しており、そしてMoO3は三酸化モリブデンを指している。「(s)」はモリブデン前駆体の固相を指している。上付きのa、bおよびcはそれぞれ実施例２、３および４に記載されているように反応体を分散させる方法を指している。T℃は反応温度サイクルの最終焼成温度を指している。「C：Mo初期(initial)」はカーバイド化合物へ転化する前の、元の反応混合物中のC：Mo原子比を指している。たとえば、過剰のCまたはMoなしの純カーバイドすなわちMo2Cを生成するための化学量論原子比は3.5である。カッコ内の数字は得られた材料の中に含有されているMo2Cの計算された装填量である。重量損失（理論）は表１の冒頭の式に従っての理論的な重量損失を指している。「相、XRD」はX線回折（XRD）分析でみつかった化合物を示している。Mo2Cは２つの別個の結晶相、六方晶と立方晶、に存在している。
【０１６５】
下記表２には、表１の試料についてのXRD結果をまとめてある。
表２  XRD結果のまとめ
試料 Mo2C（六方晶） Mo2C（立方晶） MoO2
MoC              >100 nm
1                15〜20 nm                                少化合物
2                                        5〜8 nm
3                                        5〜8 nm
4                10〜15 nm
5                15〜20 nm              〜15 nm
6                  20 nm
7                36〜38 nm
8                 8〜10 nm              8〜10 nm
9                  18 nm                                  少化合物
10               20〜25 nm              5〜8 nm
11                 35 nm
12                 26 nm
【０１６６】
表２は表１にまとめられている実験についてのXRD結果をまとめており、製造された化合物、存在する相、および異なる相についての計算平均粒子サイズを同定している。
【０１６７】
平均粒子サイズは容積偏り平均サイズ(volume-biased average size)であるので、１個の大粒子の値は数個の中間粒子より大きくカウントし、そして多数個の小粒子の容積よりはるかに大きくカウントしている。これらはXRDに精しい者には周知である通常の手法である。
【０１６８】
実施例１〜７の結果の説明
Ａ．無支持のMo2Cナノ粒子およびナノロッド
試料１および１２は独立している(free-standing)Mo2Cナノロッドおよびナノ粒子の形成の最も明瞭な証拠を提供した。これらはMoO3とカーボンナノチューブの化学量論混合物または化学量論に近い混合物を反応させることによって、粉末として又は押出物として得られた。生成物の同定および形態学はSEM、HRTEMおよびXRDによって得られた。実施例１においては、約15%過剰のCをもって、主生成物はXRDによってMo2Cの六方晶相として同定された。MoO2およびグラファイト性カーボンは少化合物と認められた。SEMはナノロッド（〜10-15 nmの直径）およびナノ粒子（〜20 nm）の両方の存在を示した。
【０１６９】
試料１１および１２はカーボンナノチューブを、よく分散されたMoO3粉末の化学量論混合物と、または含浸されたモリブデン酸アンモニウムと、反応させることによって得られた。
【０１７０】
Mo2Cナノロッドおよびナノ粒子の形成の更なる証拠は、MoO3Cとカーボンナノチューブ粉体の化学量論混合物の反応によって生じた試料１２において得られた。XRD、SEMおよびHRTEM分析はMo2Cナノロッドおよびナノ粒子の両方の形成を示した。SEM分析は図１に示されているようにナノロッドの網目構造を、その網目構造の内部に分布されたナノ粒子をもって、示した。カーバイドナノロッドの正確な寸法は図２に示されているようにHRTEMによって得られ、図２は、カーボンナノチューブの直径、すなわち、約7 nm、に似た直径を有するカーバイドナノロッドを示している。カーバイドナノ粒子の粒子は直径が約７〜約25 nmの範囲である。
【０１７１】
化学量論混合物である試料１２は反応経路を突き止めるためにより詳細に研究された。反応は図４に示されているように熱重量分析（TGA）によって追跡された。図４は化学量論反応が２つの別個の工程で起こったこと、すなわち、約450〜約550℃での炭素によるMoO3からMoO2への還元と、次いで約675℃〜約725℃での更にMo2Cへの還元、を示している。600℃での焼成後になされたSEMおよびXRD分析は、初期に存在したMoO3の非常に大きな、μより上の粒子から、個々のフィブリルの中によく分散されたMoO3-xの約20〜50 nmへと、酸化物前駆体の完全なる再分布を示した。この再分布は多分、気化を通して起こった。800℃への更なる焼成はMoO3-x（ただし、ｘは0または1である）混合物をMo2Cナノロッドおよびナノ粒子に転化させ、粒子サイズの約7 nm〜約25 nmへの更なる減少を伴った。気化中にMoO3の再分布が多分行われるとしても、両方の化学的変換（炭素による還元によって、MoO3→MoO2、およびMoO2→Mo2C）は固相−固相反応を通して起こると考えられる。
【０１７２】
Ｂ．カーボンナノチューブに支持されたMo2Cナノ粒子
試料１０からの生成物のXRD、SEMおよびHRTEM分析は個々のカーボンナノチューブに支持されたMo2Cのナノ粒子の成功した製造についての証拠を提供した。これら生成物はモリブデン酸アンモニウムを水溶液からカーボンナノチューブのCC凝集体に含浸させることによって形成され、そして表１に示されているように注意深く焼成された。両生成物のXRDはグラファイト性炭素と共にMo2Cの立方晶形態が主成分であることを示した。六方晶Mo2Cは少成分と認められた。酸化モリブデンは検出されなかった。立方晶Mo2C粒子は直径が約2〜約5 nmの範囲にあったが、六方晶粒子は約10〜約25 nmの範囲であった。立方晶粒子は個々のカーボンナノチューブの上に主に付着されていたが、六方晶粒子はカーボンナノチューブ間に分布されていた。これらは試料１０から撮影されたHRTEM顕微鏡写真の複写である図３および図４で理解できる。これら図においては、粒子サイズは7〜10 nmの範囲であるフィブリル直径との直接比較によって推定できる。
【０１７３】
実施例８
タングステン酸アンモニウム含浸によるタングステンカーバイド前駆体の製造
含浸溶液が所期のC：W原子比装填（3.5：1、10：1、および20：1の、C：Wモル比）にとって必要な正確な量のアンモニウム・パラタングステート水和物または(NH4)10W12O41・5H2O、72.% W（ここでは、タングステン酸アンモニウムと称する）を含有する水溶液であったこと以外は、上記実施例２に使用されたのと同じ手順に従った。得られた混合物は完全真空で、225℃で18時間乾燥され、その間にパラタングステート化合物は分解してWO3になった。この試料はここの実施例１０により詳しく記載されているように不活性雰囲気下での注意深い焼成によってカーバイド触媒へ転化するために取っておかれた。
【０１７４】
実施例９
リンタングステン酸（PTA）含浸によるタングステンカーバイド前駆体の製造
含浸溶液が所期のC：W原子比装填（3.5：1、10：1、および20：1の、C：Wモル比）にとって必要な正確な量のリンタングステン酸、H3PO4・12WO3・ｘH2O、76.6% W（ここでは、PTAと称する）を含有する水溶液であったこと以外は、上記実施例８に使用されたのと同じ手順に従った。得られた混合物は完全真空で、225℃で18時間乾燥され、その間にPTAは分解してWO3になった。この試料はここの実施例１０により詳しく記載されているように不活性雰囲気下での注意深い焼成によってカーバイド触媒へ転化するために取っておかれた。
【０１７５】
実施例１０
タングステンカーバイド前駆体の1000℃での焼成
上記実施例７に記載されているのと同じ手順に従ってタングステンカーバイドの前駆体をタングステンカーバイドに転化させた。アルゴン中での冷却の後、試料は3% O2／Arを使用して不動態化された。下記の表３には、選ばれた実験についての実験条件とXRD結果をまとめてある。
【０１７６】
表３  タングステンカーバイド製造についての結果のまとめ
WO3(s)  ＋  4 C    →    WC  ＋  3 CO
2 WO3(s)  ＋  7 C    →    W2C  ＋  6 CO
試料 成分         T℃   C:W初期 相、XRD
1     PTAとCCa           1000      3.5:1         WCとW2C
2     PTAとCC           1000      10:1          WCとW2C
3     PTAとCC           1000      20:1          WCとW2C
4     A. TungとCCb       1000      3.5:1         WCとW2Cと多分W
5     A. TungとCC       1000      10:1          WCとW2C
6     A. TungとCC       1000      20:1          WCとW2C
aカーボンナノチューブのCC凝集体の、初発濡れによってリンタングステン酸を含浸した粉末
bカーボンナノチューブのCC凝集体の、初発濡れによってアンモニウム・パラタングステート水和物を含浸した粉末
【０１７７】
これら実験で起こる化学反応は上記表３にまとめられている。成分の欄には、カーボンナノロッドとの反応によってW2C／WCに転化されたモリブデン前駆体が掲載されている。PTAはリンタングステン酸を指しており、そしてA. Tungはアンモニウム・パラタングステート水和物を指している。「(s)」はタングステン前駆体の固相を指している。C：Wは元の混合物中のC原子対W原子の比を指している。過剰のCまたはWなしの純WCを生成するための化学量論原子比は4.0である。純W2Cを生成するためには、C：Wの原子比は3.5である。XRD欄には、X線回折（XRD）分析で観察された化合物が掲載されている。
【０１７８】
実施例１１〜１３
シリコンカーバイドナノロッド押出物
の触媒支持体の製造
SiCナノロッドは、1995年3月31日に出願された米国特許出願第08/414,369号（代理人包袋番号KM6473390）の実施例１に従ったカーボンナノチューブのヒペリオン(Hyperion)凝集体から、そのカーボンナノチューブを高温でSiO蒸気と反応させることによって、製造された。得られたSiOナノロッドは平均で15 nmの一様な直径および高度に結晶化されたβSiO構造を有している。
【０１７９】
SiOナノロッドの押出物を製造するために、WI州ミルウォーキーのアルドリッチ・ケミカルズ(Aldrich Chemicals)によって提供されたポリ（ジメチルシロキサン）を結合剤として使用した。0.16 gのSiCナノロッドと0.16 gのポリ（ジメチルシロキサン）を混合して一様な稠密なペーストにした。次いで、そのペーストを注射器から押出して緑色の押出物を生成し、それを流れるアルゴン雰囲気下で次のように加熱した：200℃で2時間（実施例１１）；400℃で4時間（実施例１２）；および700℃で4時間（実施例１３）。SiOナノロッドの剛性多孔性構造体が形成された。
【０１８０】
実施例１１〜１３で得られた押出物は0.97 g/ccの密度と二峰性細孔構造を有していた。マクロ孔は図５Bに示されているように、凝集体間の、1〜5μmであり、そしてメソ孔は図５Cに示されているように、絡み合ったSiOナノロッドの網目構造における、10〜15 nmであった。押出物の直径は図５Aに示されているように約1.2 mmであった。SiOナノロッドの押出物の比表面積は97 m2/gであった。
【０１８１】
高い表面積、独特の細孔構造および高い温度安定性ゆえに、このSiC押出物は、白金、パラジウムなどのような触媒のための支持体およびMo、W、V、NbまたはTaのカーバイドを含めて様々な応用にとって魅力的なものである。触媒支持体として使用されたときSiOナノロッドの表面特性はカーボンのそれに非常に近い。従って、通常のカーボン支持体はSiO押出物で置き換えることができ、従って、炭素支持された触媒の多くの性質を特に酸化条件向けに要求されるような高温領域に拡張することができる。
【０１８２】
実施例１４および１５
モリブデンカーバイドを包含する
カーボンナノチューブの押出物の
還元的浸炭による製造
上記の実施例１４に従って製造された揮発性モリブデン化合物を担持するカーボンナノチューブの押出物5グラムの試料を２つ、アルミナ製ボートの中に仕込む。各ボートをチューブ炉の中に入れ、そして流れるアルゴン下でそれぞれ250℃と450℃で2時間加熱する。気体をアルゴンからCH4／H2の混合物（20%のCH4）に変え、そして炉をゆっくり（1℃／分）と650℃まで加熱し、その温度を1時間維持する。カーボンナノチューブの押出物の表面上に支持されたモリブデンカーバイドが得られる。
【０１８３】
実施例１６
モリブデンカーバイドナノロッドの押出物の
反応性化学的輸送(reactive chemical transport)による製造
カーボンナノチューブの押出物1グラムと、モリブデン粉末8グラムと、ガラスカプセルに収容された臭素50 mgを、石英管の中に入れ、その石英管を10-3トルで排気してから密封する。臭素のカプセルを破壊した後に、管をチューブ炉の中に入れ、そして1000℃で約1週間加熱する。カーボンナノチューブの押出物は実質的にモリブデンカーバイドナノロッドに転化された。
【０１８４】
実施例１７
カーボンナノチューブの押出物の表面に支持された
モリブデンカーバイドの浸炭による製造
カーボンナノチューブの押出物の試料は垂直型反応器の中に床が形成されるように置かれる。押出物は流れるH2気体下で150℃で2時間加熱される。その後、押出物は50℃に冷却される。Mo(CO)6を含有する含浸機の中を50℃で通過されたH2気体はカーボンナノチューブの冷却押出物の上を流される。結果として、Mo(CO)6はカーボンナノチューブの押出物の表面に吸着される。Mo(CO)6吸着工程の後に、試料の温度は純H2の雰囲気中で150℃に上げられる。温度は150℃で1時間維持される。それから、試料の温度は650℃で増加させられ、そして流れるH2気体下でこの温度に2時間維持される。表面にモリブデンを担持しているカーボンナノチューブの押出物の試料が得られる。それから、この試料は650℃で1時間保たれ、そして気体がH2からCH4／H2混合物（20%のCH4）に切り替えられる。カーボンナノチューブの表面に吸着されたモリブデンはモリブデンカーバイドに転化される。冷却カーボンナノチューブ押出物の上をおおってのMo(CO)6の吸着の滞留時間を変動させることによって、押出物の表面に形成されるモリブデンカーバイドの量は制御されることができる。
【０１８５】
使用された用語および表現は説明の言い表しとして使用されているのであって限定の条件として使用されているのではなく、そしてかかる用語または表現は、その部分として示されたおよび記述された特徴の如何なる均等物も排除することを意図されておらず、本発明の範囲内で様々な変更が可能であるということが認識される。
【０１８６】
実施例１８
カーボンナノチューブの凝集体に支持された
Mo2Ｃナノ粒子および／またはナノロッドの、エチレンの気相水素化での使用
気相反応器は12 mmの外径を有する垂直石英管の下端から上へ向かって6mmの石英サーモウェル(thermowell)を挿入することによって組み立てられた；石英ウールの多孔性プラグ(porous plug)がサーモウェルの先端に置かれ、そして触媒粉末の床を支持するのに使用された。表１に試料番号２として掲載されている触媒の1グラムを圧潰し、そして（+80-60）標準メッシュにふるって、そして石英ウールプラグの上に置いた。管を上記の実施例６に記載されているような1/2インチのチューブ炉の中に垂直に入れた；管の頭頂には反応体気体を供給するための気体流入ラインを取り付け、管の底部には0〜15 psi圧力計に接続された流出ラインを取り付けた。気体流入ラインの中のロトメーター(rotometer)は流量および従って個々の反応体気体の比率を制御した。生成物気体はガス試料採取バルブを通って、IL州ディアフィールド(Deerfield)、ウォーケガン・ロード(Waukegan Road)2051の、オールテク・アソシエーツ(Alltech Associates)から入手可能であるようなGS-Q毛細カラムを装着したバリアン(Varian)ガス・クロマトグラフ（GC）に供給された。
【０１８７】
エチレンと水素気体はエチレン：H2の1：1から4：1までの範囲のモル比で、70℃の初期温度、1〜3 psiのゲージ全圧、および65〜325 min-1の重量空間速度(weight space velocity)（WSV）で、上記の気相反応器へ供給された。各実験においては、触媒床の温度は70℃の設定温度に数分間維持され、それから急速に約200℃に数分で上昇させられた。その後、触媒床の温度は比較的一定のままであった。ガスクロマトグラフィーによる分析はエチレンからエタンに100%転化したことを示した；さらに、エタンは観察された唯一の生成物であった。従って、エチレンは100%に近づく選択性でエタンに水素化された。
【０１８８】
実施例１９
現場でのオキシカーバイドナノロッドの製造と、
無支持のオキシカーバイドナノロッドの、
ブタンのイソブタンへの気相異性化での使用
表１に試料１２として掲載されている触媒は酸化されて、無支持のオキシカーバイドナノロッドを形成し、次いでそれはブタンをイソブタンに異性化するのに使用された。粉砕触媒（+80-60）の試料1.0グラムを、上記実施例１８に記載されているような反応器の中に入れた。反応器の中で、触媒をアルゴン中10% H2によって700℃で30分間処理し、アルゴン中で室温に冷却し、それからアルゴン中3% O2によって350℃で14時間処理してオキシカーバイドナノロッドを得た。O2の系をパージした後、1：16から1：4までの範囲のｎ−ブタン：H2のモル比のｎ−ブタンとH2の混合物を1〜3 psiゲージ圧で、5min-1〜2.5 min-1の範囲のWSVで、反応器に供給した。生成物はオールテク・アソシエーツによって提供されるようなGS-Q毛細カラムを使用するGCによって分析した。
【０１８９】
380℃で、そして5 min-1のWSVでは、4.4%イソブタンの定常収率が得られた。GC分析に基づけば約96%のイソブタンに対する選択性をもって、ｎ−ブタンの転化率は約4.5%であった。副生物は、多い順に、プロパン、エタンおよびメタンであった。温度を420℃に上げると、ｎ−ブタンの転化率は10%イソブタンより大きい値に増加した；しかしながら、イソブタンに対する選択性は50%未満になり、大きな選択性損失がメタンに向かった。
【０１９０】
実施例２０
カーボンナノチューブの凝集体の押出物に支持された
Mo2Cナノ粒子および／またはナノロッドの、エチレンの気相水素化での使用
気相反応器は12 mmの外径を有する垂直石英管の下端から上へ向かって6mmの石英サーモウェルを挿入することによって組み立てられる；石英ウールの多孔性プラグがサーモウェルの先端に置かれ、そして触媒粉末の床を支持するのに使用される。表１に試料番号９として掲載されている触媒の1グラムを圧潰し、そして（+80-60）標準メッシュにふるって、そして石英ウールプラグの上に置く。管を上記の実施例５に記載されているような1/2インチのチューブ炉の中に垂直に入れる；管の頭頂には反応体気体を供給するための気体流入ラインを取り付け、管の底部には0〜15 psi圧力計に接続された流出ラインを取り付ける。気体流入ラインの中のロトメーターは流量および従って個々の反応体気体の比率を制御する。生成物気体はガス試料採取バルブを通って、オールテク・アソシエーツから入手可能であるようなGS-Q毛細カラムを装着したバリアン・ガス・クロマトグラフ（GC）に供給される。
【０１９１】
エチレンと水素気体はエチレン：H2の1：1から4：1までの範囲のモル比で、70℃の初期温度、1〜3 psiのゲージ全圧、および65〜325 min-1の重量空間速度（WSV）で、上記の気相反応器へ供給される。各実験においては、触媒床の温度は70℃の設定温度に数分間維持され、それから急速に約200℃に数分で上昇させられる。その後、触媒床の温度は比較的一定のままである。ガスクロマトグラフィーによる分析はエチレンからエタンに100%転化したことを示す；さらに、エタンは観察された唯一の生成物である。従って、エチレンは100%に近づく選択性でエタンに水素化される。
【０１９２】
実施例２１
カーボンナノチューブの凝集体の押出物に支持された
Mo2Cナノ粒子および／またはナノロッドの、エチレンの気相水素化での使用
表１に試料１１として掲載されている触媒は酸化されて、無支持のオキシカーバイドナノロッドを形成し、次いでそれはブタンをイソブタンに異性化するのに使用される。粉砕触媒（+80-60）の試料1.0グラムを、上記実施例１８に記載されているような反応器の中に入れる。それから、反応器の中で、触媒をアルゴン中10% H2によって700℃で30分間処理し、アルゴン中で室温に冷却し、それからアルゴン中3% O2によって350℃で14時間処理してオキシカーバイドナノロッドを得る。O2の系をパージした後、1：16から1：4までの範囲のｎ−ブタン：H2のモル比のｎ−ブタンとH2の混合物を1〜3 psiゲージ圧で、5 min-1〜2.5 min-1の範囲のWSVで、反応器に供給する。生成物はオールテク・アソシエーツのJ&Wによって提供されるようなGS-Q毛細カラムを使用するGCによって分析される。
【０１９３】
380℃で、そして5min-1のWSVでは、4.4%イソブタンの定常収率が得られる。GC分析に基づけば約96%のイソブタンに対する選択性をもって、ｎ−ブタンの転化率は約4.5%である。副生物は、多い順に、プロパン、エタンおよびメタンである。温度を420℃に上げると、ｎ−ブタンの転化率は10%イソブタンより大きい値に増加する；しかしながら、イソブタンに対する選択性は50%未満であり、大きな選択性損失がメタンに向かう。
【０１９４】
実施例２２
カーボンナノチューブの凝集体に支持された
Mo2Cナノ粒子および／またはナノロッドの、チオフェンの水素化脱硫での使用
表１に試料２として掲載されている触媒の0.1 gを、ヘキサデカン中のチオフェン1容積%の溶液300 ccと共に、500 ccの攪拌オートクレーブの中に仕込む。この反応器にH2を80気圧に仕込み、そして水素化脱硫反応を300℃で行う。5分間隔で1 ccの試料を抜き取って分析し、そしてチオフェンの消失についての擬似１次反応速度定数が4.5×10-3 L/g cat-sであると決定される。
【０１９５】
実施例２３
無支持のオキシカーバイドナノロッドの、
チオフェンの水素化脱硫における触媒としての使用
上記実施例１９に記載されている触媒の0.1 gを、ヘキサデカン中のチオフェン1容積%の溶液300 ccと共に、500 ccの攪拌オートクレーブの中に仕込む。この反応器にH2を80気圧に仕込み、そして水素化脱硫反応を300℃で行う。5分間隔で1 ccの試料を抜き取って分析し、そしてチオフェンの消失についての擬似１次反応速度定数が4.5×10-3 L/g cat-sであると決定される。
【０１９６】
実施例２４
カーボンナノチューブの凝集体に支持された
WC/W2Cナノ粒子および／またはナノロッドの、エチレンの気相水素化での使用
気相反応器は12 mmの外径を有する垂直石英管の下端から上へ向かって6mmの石英サーモウェルを挿入することによって組み立てられる；石英ウールの多孔性プラグがサーモウェルの先端に置かれ、そして触媒粉末の床を支持するのに使用される。表３に試料番号１として掲載されている触媒の1グラムを圧潰し、そして（+80-60）標準メッシュにふるって、そして石英ウールプラグの上に置く。管を上記の実施例６に記載されているような1/2インチのチューブ炉の中に垂直に入れる；管の頭頂には反応体気体を供給するための気体流入ラインを取り付け、管の底部には0〜15 psi圧力計に接続された流出ラインを取り付ける。気体流入ラインの中のロトメーターは流量および従って個々の反応体気体の比率を制御する。生成物気体はガス試料採取バルブを通って、オールテク・アソシエーツから入手可能であるようなGS-Q毛細カラムを装着したバリアン・ガス・クロマトグラフ（GC）に供給される。
【０１９７】
エチレンと水素気体はエチレン：H2の1：1から4：1までの範囲のモル比で、70℃の初期温度、1〜3 psiのゲージ全圧、および65〜325 min-1の重量空間速度（WSV）で、上記の気相反応器へ供給される。各実験においては、触媒床の温度は70℃の設定温度に数分間維持され、それから急速に約200℃に数分で上昇させられる。その後、触媒床の温度は比較的一定のままである。ガスクロマトグラフィーによる分析はエチレンからエタンに100%転化したことを示す；さらに、エタンは観察された唯一の生成物である。従って、エチレンは100%に近づく選択性でエタンに水素化される。
【０１９８】
実施例２５
現場でのタングステンオキシカーバイドナノロッド触媒の製造と、
無支持のオキシカーバイドナノロッドの、
ブタンのイソブタンへの気相異性化での使用
表３に試料２として掲載されている触媒は酸化されて、無支持のオキシカーバイドナノロッドを形成し、次いでそれはブタンをイソブタンに異性化するのに使用される。粉砕触媒（+80-60）の試料1.0グラムを、上記実施例２４に記載されているような反応器の中に入れる。反応器の中で、触媒をアルゴン中10% H2によって700℃で30分間処理し、アルゴン中で室温に冷却し、それからアルゴン中3% O2によって350℃で14時間処理してオキシカーバイドナノロッドを得る。O2の系をパージした後、1：16から1：4までの範囲のｎ−ブタン：H2のモル比のｎ−ブタンとH2の混合物を1〜3 psiゲージ圧で、5 min-1〜2.5 min-1の範囲のWSVで、反応器に供給する。生成物はオールテク・アソシエーツによって提供されるようなGS-Q毛細カラムを使用するGCによって分析される。
【０１９９】
380℃で、そして5 min-1のWSVでは、4.4%イソブタンの定常収率が得られる。GC分析に基づけば約96%のイソブタンに対する選択性をもって、ｎ−ブタンの転化率は約4.5%である。副生物は、多い順に、プロパン、エタンおよびメタンである。温度を420℃に上げると、ｎ−ブタンの転化率は10%イソブタンより大きい値に増加する；しかしながら、イソブタンに対する選択性は50%未満であり、大きな選択性損失がメタンに向かう。
【０２００】
実施例２６
カーボンナノチューブの凝集体に支持された
WC/W2Cナノ粒子及び／又はナノロッドの、チオフェンの水素化脱硫での使用
表３に試料１として掲載されている触媒の0.1 gを、ヘキサデカン中のチオフェン1容積%の溶液300 ccと共に、500 ccの攪拌オートクレーブの中に仕込む。この反応器にH2を80気圧に仕込み、そして水素化脱硫反応を300℃で行う。5分間隔で1 ccの試料を抜き取って分析し、そしてチオフェンの消失についての擬似１次反応速度定数が4.5×10-3 L/g cat-sであると決定される。
【０２０１】
実施例２７
無支持のタングステンカーバイドナノロッドの、
チオフェンの水素化脱硫での触媒としての使用
上記実施例２５に記載されている触媒の0.1 gを、ヘキサデカン中のチオフェン1容積%の溶液300 ccと共に、500 ccの攪拌オートクレーブの中に仕込む。この反応器にH2を80気圧に仕込み、そして水素化脱硫反応を300℃で行う。5分間隔で1 ccの試料を抜き取って分析し、そしてチオフェンの消失についての擬似１次反応速度定数が4.5×10-3 L/g cat-sであると決定される。
【０２０２】
実施例２８
SiC押出物に支持されたPd触媒の製造
5重量%のPd／SiC押出物触媒次のようにして得られる：実施例１２におけるように製造された10.0 gのSiC押出物を、500 ccトルエンの中に溶解された1.455 gのPd(アセチルアセトネート)2（34.7% Pd、MA州ワードヒル(Ward Hill)、ボンドストリート(Bond Street)30の、ジョンソン・マシイ社(Johnson Mathey Co.)のアルファ／アイサー(Alfa/Aesar)から得た）を含有する溶液と接触させる。この混合物を1時間軽く攪拌し、その後、回転蒸発器で、減圧で、40℃でトルエンを除去する。得られる暗褐色固体を80℃で一晩乾燥し、それから空気中で、350℃で16時間焼成する。
【０２０３】
実施例２９
SiC押出物に支持されたPt触媒の製造
1重量%のPd／SiC押出物触媒は次のようにして得られる：実施例１２におけるように製造された10.0 gのSiC押出物を、0.174グラムのPtCl4（58% Pt、アルファ／アイサーから得た）を含有する6NのHCl溶液と接触させる。この混合物を1時間軽く攪拌し、その後、回転蒸発器で、減圧で、70℃で溶剤を除去する。得られる褐色固体を140℃で乾燥する。
【０２０４】
実施例３０
実施例２８で製造したPd／SiC押出物触媒を使用してのCH4の酸化
実施例２８で製造された触媒の5グラムを、垂直の1/2"のステンレス鋼製管状反応器に約2 1/2"の高さに充填する。管の底から上へ向かって挿入された1/4"のステンレス鋼製サーモウェルの頭頂に置かれた石英ウールの詰綿(wad)が触媒床を支持する。管状反応器の入口と出口は気体が反応器の中へそして触媒床を通ってそして反応器の外へと通過するのを可能にするように取り付けられている。流出気体は、CH4、COおよびCO2の定量分析を可能にする、MA州ベッドフォード(Bedford)のミリポア社(Millipore Corp.)製のポロパック(Poropak)Qカラムを使用するガス・クロマトグラフによって分析される。反応器の温度はサーモウェルの中に挿入された熱電対によって測定される。それから、反応器は加熱するために1"のリンドバーグ(Lindberg)炉の中に置かれる。
【０２０５】
触媒は現場で5% H2／N2によって350℃で12時間還元される。残留H2を大気圧でN2によってパージした後、4% O2／1% CH4／95% N2を含む気体混合物を、触媒床の上に、450℃で、50 L(stp)／時の全気体流量で、通す。ガス・クロマトグラフ分析は約100%のCO2に対する選択性で、CH4＞99モル％の転化率を示す。
【０２０６】
実施例３１
実施例２９で製造したPt／SiC押出物触媒を使用してのCOの酸化
実施例３０で使用した反応器に5.0グラムの触媒を装填する。触媒は現場で5% H2／N2によって350℃で2時間還元され、その後、反応器はN2によってH2をパージされる。大気圧で、5% O2／1% COと94%アルゴンを含む気体混合物を、触媒の上に、300℃で、40 L(stp)／時の全気体流量で、通す。ガスクロマトグラフィー分析はCOからCO2への完全転化を示す。
【０２０７】
従って、本発明の好ましい態様であると現時点で考えられるものを記述したが、当業者は本発明の真の範囲から逸脱することなくその他のおよび更なる変更が可能であるということを認識するであろう、そして本願の特許請求の範囲に入ってくるような変更および変化の全てを包含することを意図している。
【図面の簡単な説明】
【図１】  Ａは表１に記載された通りの試料１２のXRDグラフである。六方晶系Mo2Cの標準XRDパターンは直下に示されている。
ＢおよびＣは表１に記載された通りの試料１２のSEM顕微鏡写真である。
【図２】  Ａは表１に記載された通りの試料１２のXRDグラフである。六方晶系Mo2Cの標準XRDパターンはやはり直下に示されている。
Ｂは表１に記載された通りの試料１２のHRTEM顕微鏡写真である。
【図３】  Ａは表１に記載された通りの試料１０のXRDグラフである。六方晶系Mo2C、立方晶系Mo2Cおよびグラファイトの標準XRDパターンは直下に示されている。
Ｂは表Cに示された通りの試料１０のHRTEM顕微鏡写真である。
【図４】  表１に記載された通りの試料１２の熱重量分析である。
【図５】  ＡはSiC押出物のSEM顕微鏡写真である。
ＢはＡに示された押出物の凝集体中のミクロ孔を示すSEM顕微鏡写真である。
ＣはＡに示された押出物の中に存在する撚り合わされたSiCナノロッドの網目構造中のミクロ孔を示すSEM顕微鏡写真である。
【図１】
0004611595.tif 000002
0004611595.tif 000003
【図２】
0004611595.tif 000004
0004611595.tif 000005
【図３】
0004611595.tif 000006
0004611595.tif 000007
【図４】
0004611595.tif 000008
【図５Ａ】
0004611595.tif 000009
【図５Ｂ】
0004611595.tif 000010
【図５Ｃ】
0004611595.tif 000011